(57)【要約】  本発明は、真空ガラスおよびその作製方法を提供する。真空ガラスは、ガラス本体と、ガラス本体およびシーラントによって包囲されている空洞と、空洞内に配置されたゲッタとを備え、空洞は気密であり、ゲッタは非蒸発性ゲッタであり、真空ガラスはゲッタを封止するためのエンクロージャを備えず、エンクロージャは気密材料から作成され、空洞を通過する方向において、真空ガラスの熱伝導率値Ｋは４Ｗ／（ｍ２・Ｋ）以下である。真空ガラスは、ゲッタを封止するためのエンクロージャを備えない。
2020506861.tif 000002
【特許請求の範囲】
【請求項１】
真空ガラスであって、
ガラス本体（１）と、前記ガラス本体（１）およびシーラント（４）によって包囲されている空洞（５）と、前記空洞（５）内に配置されたゲッタ（３）とを備え、
前記空洞（５）は気密であり、
前記ゲッタ（３）は非蒸発性ゲッタであり、前記真空ガラスは前記ゲッタ（３）を封止するためのエンクロージャを備えず、前記エンクロージャは気密材料から作成され、
前記空洞（５）を通過する方向において、前記真空ガラスの熱伝導率値Ｋは４Ｗ／（ｍ２・Ｋ）以下である、真空ガラス。
【請求項２】
好ましくは、前記真空ガラスは、シールされた排気口を含まないこと、
好ましくは、前記ガラス本体（１）は、シールされた排気口をその上に有しないこと、
好ましくは、前記シーラント（４）は、シールされた排気口をその上に有しないこと、
好ましくは、前記真空ガラスは、前記排気口をシールするためのシールデバイスを有しないこと、
好ましくは、前記真空ガラスは少なくとも２つのガラス本体（１）を含むこと、
好ましくは、前記真空ガラスは少なくとも３つのガラス本体（１）を含むこと、および
好ましくは、隣接するガラス本体（１）は前記シーラント（４）によって接合されること
のうちの１つまたは複数を特徴とする、請求項１に記載の真空ガラス。
【請求項３】
前記ガラス本体（１）は板状ガラス本体を含み、
好ましくは、前記ガラス本体（１）は少なくとも２つの板状ガラス本体を含み、
好ましくは、前記板状ガラス本体は互いに対向し、
好ましくは、前記板状ガラス本体は互いに平行である、請求項１に記載の真空ガラス。
【請求項４】
好ましくは、前記ガラス本体（１）はガラス管を含むこと、
好ましくは、前記ガラス本体（１）はガラス板を含むこと、
好ましくは、前記ガラス板は、平面ガラス板または湾曲ガラス板であること
のうちの１つまたは複数を特徴とする、請求項１に記載の真空ガラス。
【請求項５】
好ましくは、少なくとも１つのガラス本体（１）上に、めっきフィルムまたは貼り付けファイルが設けられること、
好ましくは、前記ガラス本体（１）は平坦な表面を有すること、
好ましくは、前記ガラス本体（１）はその上に溝を有しないこと、
好ましくは、前記ガラス本体（１）はケイ酸塩ガラスから形成されること、
好ましくは、前記ガラス本体（１）は５５０℃より高い軟化点を有すること、
好ましくは、前記ガラス本体（１）は６５０℃より高い軟化点を有すること、
好ましくは、前記ガラス本体（１）は７５０℃より高い軟化点を有すること、
好ましくは、前記空洞（５）は板状空洞であること、
好ましくは、前記真空ガラスは少なくとも１つの空洞（５）を含むこと、
好ましくは、前記真空ガラスは少なくとも２つの空洞（５）を含むこと、
好ましくは、前記シーラント（４）と前記ガラス本体（１）とはともに溶接されること
のうちの１つまたは複数を特徴とする、請求項１に記載の真空ガラス。
【請求項６】
前記シーラント（４）は封着ガラスを含み、
好ましくは、前記封着ガラスは、ＰｂＯ−ＺｎＯ−Ｂ２Ｏ３系、Ｂｉ２Ｏ３−Ｂ２Ｏ３−ＳｉＯ２系、Ｂｉ２Ｏ３−Ｂ２Ｏ３−ＺｎＯ系、Ｎａ２Ｏ−Ａｌ２Ｏ３−Ｂ２Ｏ３系、ＳｎＯ−ＺｎＯ−Ｐ２Ｏ５系、Ｖ２Ｏ５−Ｐ２Ｏ５−Ｓｂ２Ｏ３系、ＺｎＯ−Ｂ２Ｏ３−ＳｉＯ２系およびＺｎＯ−Ｂ２Ｏ３−ＢａＯ系から選択されるガラスを含み、
好ましくは、前記封着ガラスは５００℃未満の封着温度を有し、
好ましくは、前記封着ガラスは３００〜４５０℃の封着温度を有し、
好ましくは、前記封着ガラスは４００〜４５０℃の封着温度を有する、請求項１に記載の真空ガラス。
【請求項７】
好ましくは、前記ゲッタ（３）は活性化ゲッタであること、
好ましくは、前記ゲッタ（３）は、Ｏ２、Ｎ２、ＣＯ２、ＣＯおよびＨ２から選択される１つまたは複数の気体を吸収することが可能であること、
好ましくは、前記ゲッタ（３）は、ゲッタリング能力を有する元素物質、ゲッタリング能力を有する合金、ゲッタリング能力を有する化合物、またはゲッタリング能力を有する混合物を含むこと、
好ましくは、前記ゲッタ（３）はジルコニウム元素またはチタン元素を含むこと、
好ましくは、前記ゲッタ（３）は１つまたは複数の遷移金属元素を含むこと、
好ましくは、前記ゲッタ（３）は１つまたは複数の希土類金属元素を含むこと、
好ましくは、前記ゲッタ（３）は、Ｚｒ−Ａｌ型ゲッタまたはＺｒ−Ｖ−Ｆｅ型ゲッタであること、
好ましくは、前記ゲッタ（３）は０．１ｇ／ｃｍ３以上の密度で前記空洞（５）内にあること、
好ましくは、前記ゲッタ（３）は０．５ｇ／ｃｍ３以上の密度で前記空洞（５）内にあること、
好ましくは、前記ゲッタ（３）は１ｇ／ｃｍ３以上の密度で前記空洞（５）内にあること、
好ましくは、前記ゲッタ（３）は、前記シーラント（４）のシーリング温度以下の活性化温度を有すること、
好ましくは、前記ゲッタ（３）は３００〜４５０℃において活性化されることが可能であること、
好ましくは、前記ゲッタ（３）は、３００℃以上で１時間以上の真空熱処理によって活性化されることが可能であること、または
前記ゲッタ（３）は、３５０℃以上の真空中で０．５時間超にわたって熱処理することによって活性化されることが可能であること、または
前記ゲッタ（３）は、４００℃以上の真空中で１０分間以上熱処理することで活性化されることが可能であること
のうちの１つまたは複数を特徴とする、請求項１に記載の真空ガラス。
【請求項８】
前記真空ガラスは、前記空洞（５）の形状を維持するために前記ガラス本体（１）を支持する支持体（２）をさらに備え、
好ましくは、前記支持体（２）は前記空洞（５）内に配置され、
好ましくは、前記支持体（２）は、金属材料または非金属材料から作成され、
好ましくは、前記支持体（２）は透明な無機材料から作成され、
好ましくは、前記支持体（２）はガラス（例えば、石英ガラスまたはサファイアガラス）から作成され、
好ましくは、前記支持体（２）はガラスシートであり、
好ましくは、前記支持体（２）は、円形ガラスシート、楕円形ガラスシートまたは多角形ガラスシートである、請求項１に記載の真空ガラス。
【請求項９】
前記真空ガラスは透明であり、
好ましくは、少なくとも１つの方向において、前記真空ガラスの全面積の８５％超が透明であり、
好ましくは、少なくとも１つの方向において、前記真空ガラスの全面積の９０％超が透明であり、
好ましくは、少なくとも１つの方向において、前記真空ガラスの全面積の９５％超が透明である、請求項１に記載の真空ガラス。
【請求項１０】
前記空洞（５）を通過する方向において、前記真空ガラスは、３Ｗ／（ｍ２・Ｋ）以下の熱伝導率値Ｋを有し、
好ましくは、前記空洞（５）を通過する方向において、前記真空ガラスは２．５Ｗ／（ｍ２・Ｋ）以下の熱伝導率値Ｋを有し、
好ましくは、前記空洞（５）を通過する方向において、前記真空ガラスは２Ｗ／（ｍ２・Ｋ）以下の熱伝導率値Ｋを有し、
好ましくは、前記空洞（５）を通過する方向において、前記真空ガラスは１．８Ｗ／（ｍ２・Ｋ）以下の熱伝導率値Ｋを有し、
好ましくは、前記空洞（５）を通過する方向において、前記真空ガラスは１．６Ｗ／（ｍ２・Ｋ）以下の熱伝導率値Ｋを有し、
好ましくは、前記空洞（５）を通過する方向において、前記真空ガラスは１．４Ｗ／（ｍ２・Ｋ）以下の熱伝導率値Ｋを有し、
好ましくは、前記空洞（５）を通過する方向において、前記真空ガラスは１．２Ｗ／（ｍ２・Ｋ）以下の熱伝導率値Ｋを有し、
好ましくは、前記空洞（５）を通過する方向において、前記真空ガラスは１Ｗ／（ｍ２・Ｋ）以下の熱伝導率値Ｋを有し、
好ましくは、前記空洞（５）を通過する方向において、前記真空ガラスは０．８Ｗ／（ｍ２・Ｋ）以下の熱伝導率値Ｋを有し、
好ましくは、前記空洞（５）を通過する方向において、前記真空ガラスは０．６Ｗ／（ｍ２・Ｋ）以下の熱伝導率値Ｋを有する、請求項１に記載の真空ガラス。
【請求項１１】
前記空洞（５）を通過する方向において、前記真空ガラスは１０ｄＢ以上の遮音値Ｒｗ＋Ｃｔｒを有し、
好ましくは、前記空洞（５）を通過する方向において、前記真空ガラスは２０ｄＢ以上の遮音値Ｒｗ＋Ｃｔｒを有し、
好ましくは、前記空洞（５）を通過する方向において、前記真空ガラスは３０ｄＢ以上の遮音値Ｒｗ＋Ｃｔｒを有し、
好ましくは、前記空洞（５）を通過する方向において、前記真空ガラスは３０〜３５ｄＢの遮音値Ｒｗ＋Ｃｔｒを有する、請求項１に記載の真空ガラス。
【請求項１２】
前記空洞（５）を通過する前記方向が前記真空ガラスの厚さ方向である、請求項１に記載の真空ガラス。
【請求項１３】
少なくとも１つの方向において、前記ガラス本体（１）は０．０１ｍ以上のサイズを有し、
好ましくは、少なくとも１つの方向において、前記ガラス本体（１）は０．０５ｍ以上のサイズを有し、
好ましくは、少なくとも１つの方向において、前記ガラス本体（１）は０．１ｍ以上のサイズを有し、
好ましくは、少なくとも１つの方向において、前記ガラス本体（１）は０．３ｍ以上のサイズを有し、
好ましくは、少なくとも１つの方向において、前記ガラス本体（１）は０．５ｍ以上のサイズを有し、
好ましくは、少なくとも１つの方向において、前記ガラス本体（１）は１ｍ以上のサイズを有する、請求項１に記載の真空ガラス。
【請求項１４】
互いに垂直な２つの方向において、前記ガラス本体（１）は０．０１ｍ×０．０１ｍ以上のサイズを有し、
好ましくは、互いに垂直な２つの方向において、前記ガラス本体（１）は０．１ｍ×０．１ｍ以上のサイズを有し、
好ましくは、互いに垂直な２つの方向において、前記ガラス本体（１）は０．３ｍ×０．３ｍ以上のサイズを有し、
好ましくは、互いに垂直な２つの方向において、前記ガラス本体（１）は０．５ｍ×０．５ｍ以上のサイズを有し、
好ましくは、互いに垂直な２つの方向において、前記ガラス本体（１）は１ｍ×１ｍ以上のサイズを有する、請求項１に記載の真空ガラス。
【請求項１５】
前記真空ガラスは１〜５０ｍｍの厚さを有し、
好ましくは、前記真空ガラスは５〜２５ｍｍの厚さを有する、請求項１に記載の真空ガラス。
【請求項１６】
前記ガラス本体（１）は１〜２０ｍｍの厚さを有し、
好ましくは、前記ガラス本体（１）は５〜１０ｍｍの厚さを有する、請求項１に記載の真空ガラス。
【請求項１７】
前記空洞（５）は３ｍｍ未満の厚さを有し、
好ましくは、前記空洞（５）は１ｍｍ未満の厚さを有し、
好ましくは、前記空洞（５）は０．５ｍｍ未満の厚さを有し、
好ましくは、前記空洞（５）は０．１ｍｍ未満の厚さを有し、
好ましくは、前記空洞（５）は０．０５ｍｍ未満の厚さを有する、請求項１に記載の真空ガラス。
【請求項１８】
少なくとも１つの方向において、前記空洞（５）は０．１ｍ以上のサイズを有し、
好ましくは、少なくとも１つの方向において、前記空洞（５）は０．５ｍ以上のサイズを有し、
好ましくは、少なくとも１つの方向において、前記空洞（５）は１ｍ以上のサイズを有する、請求項１に記載の真空ガラス。
【請求項１９】
前記空洞（５）は１×１０−４Ｐａ以下の真空度を有し、
好ましくは、前記空洞（５）は１×１０−３Ｐａ以下の真空度を有し、
好ましくは、前記空洞（５）は１×１０−２Ｐａ以下の真空度を有し、
好ましくは、前記空洞（５）は１×１０−１Ｐａ以下の真空度を有する、請求項１に記載の真空ガラス。
【請求項２０】
請求項１〜１９のいずれか１項に記載の真空ガラスを含む、ドアまたは窓。
【請求項２１】
前記ドアまたは窓は、建造物のドアもしくは窓、構造物のドアもしくは窓、車両のドアもしくは窓、冷蔵設備のドアもしくは窓、断熱設備のドアもしくは窓、または、遮音設備のドアもしくは窓である、請求項２０に記載のドアまたは窓。
【請求項２２】
請求項１〜１９のいずれか１項に記載の真空ガラスを含む、器具または計器。
【請求項２３】
請求項１〜１９のいずれか１項に記載の真空ガラスを含むソーラーコレクタ。
【請求項２４】
真空ガラスを作製する方法であって、
ｉ）ガラス本体およびシーラントによって空洞を包囲し、前記空洞内にゲッタを配置するステップと、
ｉｉ）ステップｉ）の生成物を真空環境で加熱し、結果、前記空洞内に真空を生成し、前記シーラントおよび前記ガラス本体を溶接し、前記ゲッタを活性化するステップと、
ｉｉｉ）ステップｉｉ）の生成物を冷却し、結果、真空ガラスを得るステップと
を含み、
好ましくは、ステップｉ）において、前記ゲッタは不動態化ゲッタであり、
好ましくは、ステップｉ）において、前記ゲッタの前記表面は、エンクロージャを含まず、前記エンクロージャは密閉材料から作成され、
好ましくは、ステップｉ）は、前記空洞内で前記ガラス本体を支持するための支持体を配置することをさらに含み、
好ましくは、ステップｉ）は、型内でシーラントを所望の形状に成形することをさらに含み、
好ましくは、ステップｉ）において、前記シーラントは封着ガラスであり、
好ましくは、ステップｉｉ）において、前記シーラント内に気泡が形成し始めると、温度上昇速度が低減され、または、温度上昇が停止され、
好ましくは、ステップｉｉ）において、前記加熱は３００〜６００℃の温度で実行され、
好ましくは、ステップｉｉ）において、前記加熱は４００〜５００℃の温度で実行され、
好ましくは、ステップｉｉ）において、前記加熱は、前記シーラントのシーリング温度以上の温度で実行され、
好ましくは、ステップｉｉ）において、前記加熱は、前記ゲッタの活性化温度以上の温度で実行され、
好ましくは、ステップｉｉ）において、前記加熱は、前記ゲッタの活性化時間以上の期間にわたって実行され、
好ましくは、ステップｉｉ）において、前記真空環境は、１×１０−１Ｐａ以下の絶対圧力値を有し、
好ましくは、ステップｉｉ）において、前記真空環境は、１×１０−２Ｐａ以下の絶対圧力値を有し、
好ましくは、ステップｉｉ）において、前記真空環境は、１×１０−３Ｐａ以下の絶対圧力値を有し、
好ましくは、ステップｉｉ）において、前記真空環境は、１×１０−４Ｐａ以下の絶対圧力値を有し、
好ましくは、前記真空ガラスは、請求項１〜１９のいずれか１項に記載の真空ガラスである、方法。
【請求項２５】
前記支持体が弾性ガスケットである、請求項１に記載の真空ガラス。
【請求項２６】
前記弾性ガスケットが金属材料から作成される、請求項１に記載の真空ガラス。
【請求項２７】
前記ゲッタは、前記シーラントの内側に近い位置に配置されている、請求項１に記載の真空ガラス。
【請求項２８】
ステップｉｉｉ）は、前記シーラントが依然として半固体状態にあるときに炉内の圧力を大気圧まで低下させ、続いて前記炉内の温度を前記シーラントの凝固温度に低下させることによって真空度および炉内温度を低下させること、および、次いで、前記炉を開いて製品を得ることを含む、請求項２４に記載の方法。
【請求項２９】
ステップｉｉｉ）は、５〜１０分以内に前記炉内の圧力を大気圧まで低下させ、１０〜１２時間以内に前記炉内の温度を５０℃以下に低下させることによって真空度および炉内温度を低下させること、および、次いで、前記炉を開いて製品を得ることを含む、請求項２４に記載の方法。
【請求項３０】
ステップｉｉ）は、初期気泡形成段階において温度上昇速度を低下させること、または温度上昇を停止することを含む、請求項２４に記載の方法。
【請求項３１】
温室であって、前記温室の外壁が、請求項１〜１９のいずれか１項に記載の真空ガラスを含む、温室。
【請求項３２】
光電変換構成要素と、請求項１〜１９のいずれか１項に記載の真空ガラスとを備える太陽電池であって、前記真空ガラスが前記光電変換構成要素を覆う、太陽電池。
【発明の詳細な説明】
【技術分野】
【０００１】
本出願は、２０１７年１月２６日に中国特許庁に提出された中国特許出願第２０１７１００５６８４５．６号に基づいており、その優先権を主張し、その開示は参照により本明細書に組み込まれる。
【０００２】
発明の分野
本発明は、ガラスの分野に属し、特に真空ガラスおよびその作製方法に関する。
【背景技術】
【０００３】
発明の背景
エネルギーおよび環境の問題は、現在の世界における２つの主要な問題であり、結果として生じる気候問題は、２１世紀に人類が直面している最大の課題の１つである。石炭および石油などの化石燃料を主なエネルギー源とする国では、エネルギー不足および環境汚染の問題はより明白である。エネルギーの節約およびエネルギーの効率的な使用は、上記の問題を解決する効果的な方法である。
【０００４】
建造物エネルギー消費は、総エネルギー消費の相当の割合を占めている。建造物エネルギー消費量は、建造物エネルギー消費全体の５０％以上を占める暖房および空調エネルギー消費によって占められている。建造物のドアおよび窓の保温性能を改善するなど、建造物の保温性能を改善することにより、建造物のエネルギー消費を効果的に削減することができ、生活の快適性も改善することができる。
【０００５】
本発明者が知るところの真空ガラスは、保温、断熱および／または遮音の機能を有し、建造物、エネルギー節約、太陽エネルギーなどの分野で使用することができ、例えば、断熱および／もしくは遮音を必要とする場所もしくはデバイス内で使用することができ、または、建造物のドアおよび窓、冷凍装置のドアおよび窓、ソーラーコレクタなどのような断熱および／または遮音を必要とするデバイスとして使用することができる。真空ガラスは、断熱と断熱の達成、エネルギーの節約、消費の削減、結露の防止を達成し、ならびに／または、遮音および騒音低減などを達成する役割を果たすことができる。
【０００６】
図１は、本発明者が知るところの真空ガラスの斜視図であり、図２は、図１の真空ガラスの断面図である。図１および図２を参照すると、真空ガラスは、２枚のガラス板１０１および１０２、２枚のガラス板およびシーラント４によって包囲された空洞５、塞がれた排気口６、排気口６を保護するためのシールキャップ８、ならびに２枚のガラス板の間に配置された支持体２を備える。空洞５の内部は真空であり、支持体２は２枚のガラス板の間の間隙を支持するためのものである。
【０００７】
本発明者が知るところの真空ガラスを作製する方法は、主に以下の工程を含む。
（１）２枚のガラス板１０１および１０２を用意し、ガラス板１０１に排気口６を配置する。
【０００８】
（２）ガラス板１０２をほぼ水平に配置し、ガラス板１０２の周縁領域に沿ってスラリシーラント４を塗布し、支持体２を適切な位置に配置する。
【０００９】
（３）ガラス板１０２上に他のガラス板１０１を積層して、ガラス板１０１および１０２ならびにシーラント４によって画定される板状の空洞を形成する。
【００１０】
（４）積層されたガラス板を大気圧で加熱して、第１のガラス板１０１および第２のガラス板１０２の周縁に沿った間隙をシーラント４によってシールする。
【００１１】
（５）排気口６を通してシールされたガラス板の内部を真空引きし、真空引きが完了した後に排気口６を塞ぎ、塞がれた排気口６をシールキャップ８で覆う。
【００１２】
中国特許出願公開第１６２１６５３号は、排気口を備えた真空ガラスを開示しており、この真空ガラスは、赤外線吸収材料シェルによって封止されたゲッタをさらに備えている。図３を参照すると、真空ガラスは、互いに対向する２枚のガラス板１０１および１０２と、それらの間に配置された支持体２とを備え、そのため、空洞５がガラス板１０１と１０２との間で囲まれている。ガラス板１０１には排気口６が設けられており、排気口６はシールキャップ８により塞がれている。閉鎖された赤外線吸収材料シェル３１とその中に配置されたゲッタ３とからなる封止ゲッタは、排気口６によって封止された溝の中に配置される。閉鎖された赤外線吸収材料シェルを有する封止ゲッタを穿孔するためのレーザ発生器９１が、真空ガラスの外側のゲッタに位置整合した位置に配置され、レーザ発生器９１から放出される赤外線レーザビーム９２が、ガラス板１０２を貫通して、赤外線吸収材料シェル３１を穿孔してシェルのシールを解く。
【発明の概要】
【発明が解決しようとする課題】
【００１３】
発明の概要
中国特許出願公開第１６２１６５３号に開示されている「封止ゲッタ」は、封止層（閉鎖された赤外線吸収材料シェル）と閉鎖された赤外線吸収材料シェル内に配置されたゲッタとから構成されている。本発明者は、封止ゲッタを備える真空ガラスには、ゲッタが構造的に複雑であること、コストが高いこと、ガラス板に排気口を確保する必要があること、配置されるゲッタの量が確保される溝／穴サイズによって制限されること、および、最初にシールしてから真空引きすることによって、プレートの周縁が中心よりも高くなることに起因して応力分布が不均一であることなどの欠点があることを発見した。
【００１４】
本発明は、ゲッタを封止するためのエンクロージャを含まない真空ガラスを創造的に提供し、上記エンクロージャは気密材料から作成される。
【００１５】
本発明の１つの目的は、真空ガラスを提供することである。本発明の別の目的は、真空ガラスを作製する方法を提供することである。本発明のさらに別の目的は、ドアまたは窓を提供することである。本発明のさらなる目的は、器具または計器を提供することであり、本発明のさらに別の目的は、ソーラーコレクタを提供することである。
【課題を解決するための手段】
【００１６】
本発明の第１の態様は、真空ガラスであって、
ガラス本体と、上記ガラス本体およびシーラントによって包囲されている空洞と、上記空洞内に配置されたゲッタとを備え、
上記空洞は気密であり、
上記ゲッタは非蒸発性ゲッタであり、上記真空ガラスはゲッタを封止するためのエンクロージャを備えず、上記エンクロージャは気密材料から作成され、
空洞（５）を通過する方向において、真空ガラスの熱伝導率値Ｋは４Ｗ／（ｍ２・Ｋ）以下である、真空ガラスを提供する。
【００１７】
本発明の第２の態様は、本発明による真空ガラスのいずれか１つを含むドアまたは窓を提供する。
【００１８】
本発明の別の態様は、温室であって、温室の外壁が本発明による真空ガラスのいずれか１つを含む、温室を提供する。
【００１９】
本発明の第３の態様は、本発明による真空ガラスのいずれか１つを備える器具または計器を提供する。
【００２０】
本発明の第４の態様は、本発明による真空ガラスのいずれか１つを備えるソーラーコレクタを提供する。
【００２１】
本発明の別の態様は、光電変換構成要素と、本発明による真空ガラスのいずれか１つとを備える太陽電池であって、上記真空ガラスが光電変換構成要素を覆う、太陽電池を提供する。
【００２２】
本発明の第５の態様は、以下のステップを含む、真空ガラスを作製する方法であって、
ｉ）ガラス本体およびシーラントによって空洞を包囲し、空洞内にゲッタを配置するステップと、
ｉｉ）ステップｉ）の生成物を真空環境で加熱し、結果、空洞内に真空を生成し、シーラントおよびガラス本体を溶接し、ゲッタを活性化するステップと、
ｉｉｉ）ステップｉｉ）の生成物を冷却し、結果、真空ガラスを得るステップとを含む、方法を提供する。
【００２３】
開示されている実施形態の有益な効果は、
１つまたは複数の開示されている実施形態が、以下の有益な効果のうちの１つまたは複数を有することである。
【００２４】
１）１つまたは複数の実施形態による真空ガラスが密にシールされ、そのため、空洞内の高度の真空が達成される。
【００２５】
２）１つまたは複数の実施形態による真空ガラスが、より優れた断熱性能を有し、熱伝導率Ｋがより低い。
【００２６】
３）１つまたは複数の実施形態による真空ガラスが、より良好な遮音性能を有し、遮音値Ｒｗ＋Ｃｔｒがより高い。
【００２７】
４）１つまたは複数の実施形態による真空ガラスは、より優れた耐放射線性能を有する。
【００２８】
５）１つまたは複数の実施形態による真空ガラス内のゲッタの量は、ガラス面積と正の相関関係にあり得、結果、使用中に真空空洞に侵入または放出される空気が確実に吸収され、そのため、ガラスのより良好な耐久性が達成される。
【００２９】
６）１つまたは複数の実施形態による真空ガラスは、塞がれている排気口が一切なく、そのため、その構造がより完全である。
【００３０】
７）１つまたは複数の実施形態による真空ガラスは、塞がれている排気口が一切なく、そのため、排気口に起因する応力弱点および脆弱点を回避することができる。
【００３１】
８）１つまたは複数の実施形態による真空ガラスの表面は、不浸透性の溝または穴（隠し溝、止まり穴）を有さず、したがって、溝または止まり穴によって引き起こされる応力弱点および脆弱点を回避することができる。
【００３２】
９）１つまたは複数の実施形態による真空ガラスは真空でシールされており、そのため、ガラスのシールされた周縁と中心との間の応力分布は均一であり、製品はより安全で安定している。
【００３３】
１０）弾性支持体が、１つまたは複数の実施形態による真空ガラスに適用され、したがって、支持体の高さのずれまたは空洞内の高さのずれによって引き起こされる、支持体とガラス板との間で応力分布が不均一になる状況が回避され、いくつかの支持体の変位の状況も回避することができ、そのため、製品はより安全で安定している。
【００３４】
１１）１つまたは複数の実施形態による真空ガラスは、塞がれている排気口を有さず、そのため、外観がより優れている。
【００３５】
１２）１つまたは複数の実施形態による真空ガラスは、支持体としてガラスなどの透明な無機物質を使用し、そのため、製品はより美しい視覚効果を有する。
【００３６】
１３）１つまたは複数の実施形態に従って真空ガラスを作製する方法は、ステップがより単純であり、コストがより低い。
【００３７】
図面の簡単な説明
本明細書に示される図面は、本発明のさらなる理解を提供するように意図されており、本出願の一部を構成するものであり、本発明の例示的な実施形態およびその説明は、本発明を限定するのではなく、本発明を説明するためのものである。
【図面の簡単な説明】
【００３８】
【図１】本発明者が知るところの真空ガラスの斜視図である。
【図２】図１の真空ガラスの断面図である。
【図３】中国特許出願公開第１６２１６５３号の真空ガラスの概略図である。
【図４】実施例１の真空ガラスの斜視図である。
【図５】図４の真空ガラスのＡ−Ａ断面図である。
【図６】実施例２の真空ガラスの斜視図である。
【図７】図６の真空ガラスのＡ−Ａ断面図である。
【図８】実施例３の真空ガラスの斜視図である。
【図９】図８の真空ガラスのＡ−Ａ断面図である。
【図１０】実施例４の真空ガラスの斜視図である。
【図１１】図１０の真空ガラスのＡ−Ａ断面図である。
【図１２】実施例５の真空ガラスの斜視図である。
【図１３】図１２の真空ガラスのＡ−Ａ断面図である。
【図１４】弾性ガスケットの正面図および側面図である。
【発明を実施するための形態】
【００３９】
実施形態の詳細な説明
以下、本発明の特定の実施形態について詳細に説明する。特定の実施形態の例が図面に示されている。本発明を特定の実施形態と組み合わせて説明するが、本発明はこれらの特定の実施形態に限定されるように意図されるものではないことを認識すべきである。逆に、これらの実施形態は、特許請求の範囲によって限定される本発明の精神および範囲内で、置換、代替、または同等の実施形態を包含することを意図している。以下の説明では、本発明の包括的な理解を提供するために、多数の特定の詳細が述べられている。本発明は、これらの特定の詳細の一部またはすべてがなくても実践することができる。他の事例では、本発明を不必要に不明瞭にしないために、周知のプロセス動作は詳細には説明されない。
【００４０】
本明細書および添付の特許請求の範囲において「含む（ｉｎｃｌｕｄｅ）」または同様の単語とともに使用される場合、文脈において特に明記しない限り、単数形「その（ｔｈｅ）」は複数の参照を含む。他に定義されない限り、本明細書で使用されるすべての技術用語および科学用語は、本発明が属する技術分野の当業者によって一般的に理解されるものと同じ意味を有する。
【００４１】
本発明の第１の態様は、真空ガラスであって、
ガラス本体（１）と、上記ガラス本体（１）およびシーラント（４）によって包囲されている空洞（５）と、空洞（５）内に配置されたゲッタ（３）とを備え、
空洞（５）は気密であり、
ゲッタ（３）は非蒸発性ゲッタであり、真空ガラスはゲッタ（３）を封止するためのエンクロージャを備えず、エンクロージャは気密材料から作成され、
空洞（５）を通過する方向において、真空ガラスの熱伝導率値Ｋは４Ｗ／（ｍ２・Ｋ）以下、例えば、３．９Ｗ／（ｍ２・Ｋ）以下である、真空ガラスを提供する。
【００４２】
一実施形態では、エンクロージャは、ゲッタをその中に気密封止して、空気中のゲッタの不動態化を防ぐためのものである。エンクロージャによって封止されたゲッタが真空ガラスの空洞（５）に配置され、空洞（５）が真空引きされ、シールされるまで、空洞（５）内のエンクロージャの気密シールは、ガラス本体を通じて空洞（５）の外側から破られず、結果、エンクロージャによって気密封止されたゲッタは空洞（５）内の環境にさらされる。本出願により開示される実施形態の真空ガラスは、上述のエンクロージャを含まない。
【００４３】
一実施形態では、本発明による真空ガラスのいずれか１つに関して、真空ガラスは、シールされた排気口を含まない。
【００４４】
一実施形態では、本発明による真空ガラスのいずれか１つに関して、ガラス本体（１）は、シールされた排気口をその上に有しない。
【００４５】
一実施形態では、本発明による真空ガラスのいずれか１つに関して、シーラント（４）は、シールされた排気口をその上に有しない。
【００４６】
一実施形態では、本発明による真空ガラスのいずれか１つに関して、真空ガラスは、その上に排気口を有さず、その上に排気口をシールするためのシールデバイスも有しない。
【００４７】
一実施形態では、本発明による真空ガラスのいずれか１つに関して、真空ガラスは少なくとも２つのガラス本体（１）を含む。
【００４８】
一実施形態では、本発明による真空ガラスのいずれか１つに関して、真空ガラスは少なくとも３つのガラス本体（１）を含む。
【００４９】
一実施形態では、本発明による真空ガラスのいずれか１つに関して、隣接するガラス本体（１）はシーラント（４）によって接合される。
【００５０】
一実施形態では、本発明による真空ガラスのいずれか１つに関して、ガラス本体（１）は板状ガラス本体を含む。
【００５１】
一実施形態では、本発明による真空ガラスのいずれか１つに関して、ガラス本体（１）は少なくとも２つの板状ガラス本体を含む。
【００５２】
一実施形態では、本発明による真空ガラスのいずれか１つに関して、板状ガラス本体は互いに対向する。
【００５３】
一実施形態では、本発明による真空ガラスのいずれか１つに関して、板状ガラス本体は互いに平行である。
【００５４】
一実施形態では、本発明による真空ガラスのいずれか１つに関して、ガラス本体（１）はガラス管を含む。
【００５５】
一実施形態では、本発明による真空ガラスのいずれか１つに関して、ガラス本体（１）はガラス板を含む。
【００５６】
一実施形態では、本発明による真空ガラスのいずれか１つに関して、ガラス板は、平面ガラス板または湾曲ガラス板である。
【００５７】
一実施形態では、本発明による真空ガラスのいずれか１つに関して、少なくとも１つのガラス本体（１）上に、めっきフィルムまたは貼り付けファイルが設けられる。
【００５８】
一実施形態では、本発明による真空ガラスのいずれか１つに関して、ガラス本体（１）は平坦な表面を有する。
【００５９】
一実施形態では、本発明による真空ガラスのいずれか１つに関して、ガラス本体（１）はその上に溝を有しない。
【００６０】
一実施形態では、本発明による真空ガラスのいずれか１つに関して、ガラス本体（１）は、その上に盲溝または止まり穴を有しない。
【００６１】
一実施形態では、本発明による真空ガラスのいずれか１つに関して、ガラス本体（１）はケイ酸塩ガラスから形成される。
【００６２】
一実施形態では、本発明による真空ガラスのいずれか１つに関して、ガラス本体（１）は５５０℃より高い軟化点を有する。
【００６３】
一実施形態では、本発明による真空ガラスのいずれか１つに関して、ガラス本体（１）は６５０℃より高い軟化点を有する。
【００６４】
一実施形態では、本発明による真空ガラスのいずれか１つに関して、ガラス本体（１）は７５０℃より高い軟化点を有する。
【００６５】
一実施形態では、本発明による真空ガラスのいずれか１つに関して、空洞（５）は板状空洞である。
【００６６】
一実施形態では、本発明による真空ガラスのいずれか１つに関して、真空ガラスは少なくとも１つの空洞（５）を含む。
【００６７】
一実施形態では、本発明による真空ガラスのいずれか１つに関して、真空ガラスは少なくとも２つの空洞（５）を含む。
【００６８】
一実施形態では、本発明による真空ガラスのいずれか１つに関して、シーラント（４）とガラス本体（１）とはともに溶接される。
【００６９】
一実施形態では、本発明による真空ガラスのいずれか１つに関して、シーラント（４）は封着ガラスを含む。
【００７０】
一実施形態では、本発明による真空ガラスのいずれか１つに関して、封着ガラスは、ＰｂＯ−ＺｎＯ−Ｂ２Ｏ３系、Ｂｉ２Ｏ３−Ｂ２Ｏ３−ＳｉＯ２系、Ｂｉ２Ｏ３−Ｂ２Ｏ３−ＺｎＯ系、Ｎａ２Ｏ−Ａｌ２Ｏ３−Ｂ２Ｏ３系、ＳｎＯ−ＺｎＯ−Ｐ２Ｏ５系、Ｖ２Ｏ５−Ｐ２Ｏ５−Ｓｂ２Ｏ３系、ＺｎＯ−Ｂ２Ｏ３−ＳｉＯ２系およびＺｎＯ−Ｂ２Ｏ３−ＢａＯ系からなる群から選択される１つまたは複数のタイプのガラスを含む。
【００７１】
一実施形態では、本発明による真空ガラスのいずれか１つに関して、封着ガラスは５００℃未満の封着温度を有する。
【００７２】
一実施形態では、本発明による真空ガラスのいずれか１つに関して、封着ガラスは３００〜４５０℃の封着温度を有する。
【００７３】
一実施形態では、本発明による真空ガラスのいずれか１つに関して、封着ガラスは４００〜４５０℃の封着温度を有する。
【００７４】
一実施形態では、本発明による真空ガラスのいずれか１つに関して、ゲッタ（３）は活性化ゲッタである。
【００７５】
一実施形態では、本発明による真空ガラスのいずれか１つに関して、ゲッタ（３）は、Ｏ２、Ｎ２、ＣＯ２、ＣＯおよびＨ２からなる群から選択される１つまたは複数の気体を吸収することが可能である。
【００７６】
一実施形態では、本発明による真空ガラスのいずれか１つに関して、ゲッタ（３）は、ゲッタリング能力を有する元素物質、ゲッタリング能力を有する合金、ゲッタリング能力を有する化合物、またはゲッタリング能力を有する混合物を含む。
【００７７】
一実施形態では、本発明による真空ガラスのいずれか１つに関して、ゲッタ（３）はジルコニウム元素またはチタン元素を含む。
【００７８】
一実施形態では、本発明による真空ガラスのいずれか１つに関して、ゲッタ（３）は１つまたは複数の遷移金属元素を含む。
【００７９】
一実施形態では、本発明による真空ガラスのいずれか１つに関して、ゲッタ（３）は１つまたは複数の希土類金属元素を含む。
【００８０】
一実施形態では、本発明による真空ガラスのいずれか１つに関して、ゲッタ（３）は、Ｚｒ−Ａｌ型ゲッタまたはＺｒ−Ｖ−Ｆｅ型ゲッタである。
【００８１】
一実施形態では、本発明による真空ガラスのいずれか１つに関して、ゲッタ（３）は０．１ｇ／ｃｍ３以上の密度で空洞（５）内にある。
【００８２】
一実施形態では、本発明による真空ガラスのいずれか１つに関して、ゲッタ（３）は０．５ｇ／ｃｍ３以上の密度で空洞（５）内にある。
【００８３】
一実施形態では、本発明による真空ガラスのいずれか１つに関して、ゲッタ（３）は１ｇ／ｃｍ３以上の密度で空洞（５）内にある。
【００８４】
一実施形態では、本発明による真空ガラスのいずれか１つに関して、ゲッタ（３）は、シーラント（４）のシーリング温度以下の活性化温度を有する。
【００８５】
一実施形態では、本発明による真空ガラスのいずれか１つに関して、ゲッタ（３）は３００〜４５０℃において活性化することができる。
【００８６】
一実施形態では、本発明に係る真空ガラスのいずれか１つに関して、
ゲッタ（３）は、３００℃以上で１時間以上の真空熱処理によって活性化することができ、または
ゲッタ（３）は、３５０℃以上の真空中で０．５時間超にわたって熱処理することによって活性化することができ、または
ゲッタ（３）は、４００℃以上の真空中で１０分間以上熱処理することで活性化することができることを特徴とする。
【００８７】
一実施形態では、本発明による真空ガラスのいずれか１つに関して、空洞（５）の形状を維持するためにガラス本体（１）を支持する支持体（２）をさらに備える。
【００８８】
一実施形態では、本発明による真空ガラスのいずれか１つに関して、支持体（２）は空洞（５）内に配置される。
【００８９】
一実施形態では、本発明による真空ガラスのいずれか１つに関して、支持体（２）は、金属材料または非金属材料から作成される。
【００９０】
一実施形態では、本発明による真空ガラスのいずれか１つに関して、支持体（２）は透明な無機材料である。
【００９１】
一実施形態では、本発明による真空ガラスのいずれか１つに関して、支持体（２）はガラスから作成される。
【００９２】
一実施形態では、本発明による真空ガラスのいずれか１つに関して、支持体（２）はガラスシートである。
【００９３】
一実施形態では、本発明による真空ガラスのいずれか１つに関して、支持体（２）は、円形ガラスシート、楕円形ガラスシートまたは多角形ガラスシートである。
【００９４】
一実施形態では、本発明による真空ガラスのいずれか１つに関して、真空ガラスは透明である。
【００９５】
一実施形態では、本発明による真空ガラスのいずれか１つに関して、少なくとも１つの方向において、真空ガラスの全面積の８５％超が透明である。
【００９６】
一実施形態では、本発明による真空ガラスのいずれか１つに関して、少なくとも１つの方向において、真空ガラスの全面積の９０％超が透明である。
【００９７】
一実施形態では、本発明による真空ガラスのいずれか１つに関して、少なくとも１つの方向において、真空ガラスの全面積の９５％超が透明である。
【００９８】
一実施形態では、本発明による真空ガラスのいずれか１つに関して、空洞（５）を通過する方向において、真空ガラスは、たとえば、２．９Ｗ／（ｍ２・Ｋ）以下など、３Ｗ／（ｍ２・Ｋ）以下の熱伝導率値Ｋを有する。
【００９９】
一実施形態では、本発明による真空ガラスのいずれか１つに関して、空洞（５）を通過する方向において、真空ガラスは２．５Ｗ／（ｍ２・Ｋ）以下の熱伝導率値Ｋを有する。
【０１００】
一実施形態では、本発明による真空ガラスのいずれか１つに関して、空洞（５）を通過する方向において、真空ガラスは、たとえば、１．９Ｗ／（ｍ２・Ｋ）以下など、２Ｗ／（ｍ２・Ｋ）以下の熱伝導率値Ｋを有する。
【０１０１】
一実施形態では、本発明による真空ガラスのいずれか１つに関して、空洞（５）を通過する方向において、真空ガラスは１．８Ｗ／（ｍ２・Ｋ）以下の熱伝導率値Ｋを有する。
【０１０２】
一実施形態では、本発明による真空ガラスのいずれか１つに関して、空洞（５）を通過する方向において、真空ガラスは、たとえば、１．５Ｗ／（ｍ２・Ｋ）以下など、１．６Ｗ／（ｍ２・Ｋ）以下の熱伝導率値Ｋを有する。
【０１０３】
一実施形態では、本発明による真空ガラスのいずれか１つに関して、空洞（５）を通過する方向において、真空ガラスは１．４Ｗ／（ｍ２・Ｋ）以下の熱伝導率値Ｋを有する。
【０１０４】
一実施形態では、本発明による真空ガラスのいずれか１つに関して、空洞（５）を通過する方向において、真空ガラスは１．２Ｗ／（ｍ２・Ｋ）以下の熱伝導率値Ｋを有する。
【０１０５】
一実施形態では、本発明による真空ガラスのいずれか１つに関して、空洞（５）を通過する方向において、真空ガラスは、たとえば、０．９Ｗ／（ｍ２・Ｋ）以下など、１Ｗ／（ｍ２・Ｋ）以下の熱伝導率値Ｋを有する。
【０１０６】
一実施形態では、本発明による真空ガラスのいずれか１つに関して、空洞（５）を通過する方向において、真空ガラスは０．８Ｗ／（ｍ２・Ｋ）以下の熱伝導率値Ｋを有する。
【０１０７】
一実施形態では、本発明による真空ガラスのいずれか１つに関して、空洞（５）を通過する方向において、真空ガラスは０．６Ｗ／（ｍ２・Ｋ）以下の熱伝導率値Ｋを有する。
【０１０８】
一実施形態では、本発明による真空ガラスのいずれか１つに関して、空洞（５）を通過する方向において、真空ガラスは０．５〜１Ｗ／（ｍ２・Ｋ）の熱伝導率値Ｋを有する。
【０１０９】
一実施形態では、本発明による真空ガラスのいずれか１つに関して、空洞（５）を通過する方向において、真空ガラスは１０ｄＢ以上の遮音値Ｒｗ＋Ｃｔｒを有する。
【０１１０】
一実施形態では、本発明による真空ガラスのいずれか１つに関して、空洞（５）を通過する方向において、真空ガラスは２０ｄＢ以上の遮音値Ｒｗ＋Ｃｔｒを有する。
【０１１１】
一実施形態では、本発明による真空ガラスのいずれか１つに関して、空洞（５）を通過する方向において、真空ガラスは３０ｄＢ以上の遮音値Ｒｗ＋Ｃｔｒを有する。
【０１１２】
一実施形態では、本発明による真空ガラスのいずれか１つに関して、空洞（５）を通過する方向において、真空ガラスは３０〜３５ｄＢの遮音値Ｒｗ＋Ｃｔｒを有する。
【０１１３】
一実施形態では、本発明による真空ガラスのいずれか１つに関して、真空ガラスの厚さ方向は、空洞（５）を通過する方向である。
【０１１４】
一実施形態では、本発明による真空ガラスのいずれか１つに関して、少なくとも１つの方向において、ガラス本体（１）は０．０１ｍ以上のサイズを有する。
【０１１５】
一実施形態では、本発明による真空ガラスのいずれか１つに関して、少なくとも１つの方向において、ガラス本体（１）は０．０５ｍ以上のサイズを有する。
【０１１６】
一実施形態では、本発明による真空ガラスのいずれか１つに関して、少なくとも１つの方向において、ガラス本体（１）は０．１ｍ以上のサイズを有する。
【０１１７】
一実施形態では、本発明による真空ガラスのいずれか１つに関して、少なくとも１つの方向において、ガラス本体（１）は０．３ｍ以上のサイズを有する。
【０１１８】
一実施形態では、本発明による真空ガラスのいずれか１つに関して、少なくとも１つの方向において、ガラス本体（１）は０．５ｍ以上のサイズを有する。
【０１１９】
一実施形態では、本発明による真空ガラスのいずれか１つに関して、少なくとも１つの方向において、ガラス本体（１）は１ｍ以上のサイズを有する。
【０１２０】
一実施形態では、本発明による真空ガラスのいずれか１つに関して、互いに垂直な２つの方向において、ガラス本体（１）は０．０１ｍ×０．０１ｍ以上のサイズを有する。
【０１２１】
一実施形態では、本発明による真空ガラスのいずれか１つに関して、互いに垂直な２つの方向において、ガラス本体（１）は０．１ｍ×０．１ｍ以上のサイズを有する。
【０１２２】
一実施形態では、本発明による真空ガラスのいずれか１つに関して、互いに垂直な２つの方向において、ガラス本体（１）は０．３ｍ×０．３ｍ以上のサイズを有する。
【０１２３】
一実施形態では、本発明による真空ガラスのいずれか１つに関して、互いに垂直な２つの方向において、ガラス本体（１）は０．５ｍ×０．５ｍ以上のサイズを有する。
【０１２４】
一実施形態では、本発明による真空ガラスのいずれか１つに関して、互いに垂直な２つの方向において、ガラス本体（１）は１ｍ×１ｍ以上のサイズを有する。
【０１２５】
一実施形態では、本発明による真空ガラスのいずれか１つに関して、真空ガラスは１〜５０ｍｍの厚さを有する。
【０１２６】
一実施形態では、本発明による真空ガラスのいずれか１つに関して、真空ガラスは５〜２５ｍｍの厚さを有する。
【０１２７】
一実施形態では、本発明による真空ガラスのいずれか１つに関して、ガラス本体（１）は１〜２０ｍｍの厚さを有する。
【０１２８】
一実施形態では、本発明による真空ガラスのいずれか１つに関して、ガラス本体（１）は５〜１０ｍｍの厚さを有する。
【０１２９】
一実施形態では、本発明による真空ガラスのいずれか１つに関して、空洞（５）は３ｍｍ未満の厚さを有する。
【０１３０】
一実施形態では、本発明による真空ガラスのいずれか１つに関して、空洞（５）は１ｍｍ未満の厚さを有する。
【０１３１】
一実施形態では、本発明による真空ガラスのいずれか１つに関して、空洞（５）は０．５ｍｍ未満の厚さを有する。
【０１３２】
一実施形態では、本発明による真空ガラスのいずれか１つに関して、空洞（５）は０．１ｍｍ未満の厚さを有する。
【０１３３】
一実施形態では、本発明による真空ガラスのいずれか１つに関して、空洞（５）は０．０５ｍｍ未満の厚さを有する。
【０１３４】
一実施形態では、本発明による真空ガラスのいずれか１つに関して、少なくとも１つの方向において、空洞（５）は０．１ｍ以上のサイズを有する。
【０１３５】
一実施形態では、本発明による真空ガラスのいずれか１つに関して、少なくとも１つの方向において、空洞（５）は０．５ｍ以上のサイズを有する。
【０１３６】
一実施形態では、本発明による真空ガラスのいずれか１つに関して、少なくとも１つの方向において、空洞（５）は１ｍ以上のサイズを有する。
【０１３７】
一実施形態では、本発明による真空ガラスのいずれか１つに関して、空洞（５）は１×１０−４Ｐａ以下の絶対圧力を有する。
【０１３８】
一実施形態では、本発明による真空ガラスのいずれか１つに関して、空洞（５）は１×１０−３Ｐａ以下の絶対圧力を有する。
【０１３９】
一実施形態では、本発明による真空ガラスのいずれか１つに関して、空洞（５）は１×１０−２Ｐａ以下の絶対圧力を有する。
【０１４０】
一実施形態では、本発明による真空ガラスのいずれか１つに関して、空洞（５）は１×１０−１Ｐａ以下の絶対圧力を有する。
【０１４１】
本発明の第２の態様は、本発明による真空ガラスのいずれか１つを含むドアまたは窓を提供する。
【０１４２】
一実施形態において、本発明のいずれか１つのドアまたは窓によれば、ドアまたは窓は、建造物のドアもしくは窓、構造物のドアもしくは窓、車両のドアもしくは窓、冷蔵設備のドアもしくは窓、断熱設備のドアもしくは窓、または、遮音設備のドアもしくは窓である。
【０１４３】
本発明のまた別の態様は、温室（例えば、温室小屋）であって、温室の外壁が本発明による真空ガラスのいずれか１つを含む、温室を提供する。
【０１４４】
本発明の第３の態様は、本発明による真空ガラスのいずれか１つを備える器具または計器を提供する。
【０１４５】
本発明の第４の態様は、本発明による真空ガラスのいずれか１つを備えるソーラーコレクタを提供する。
【０１４６】
本発明の第５の態様は、以下のステップを含む、真空ガラスを作製する方法であって、
ｉ）ガラス本体およびシーラントによって空洞を包囲し、空洞内にゲッタを配置するステップと、
ｉｉ）ステップｉ）の生成物を真空環境で加熱し、結果、空洞内に真空を生成し、シーラントおよびガラス本体を溶接し、ゲッタを活性化するステップと、
ｉｉｉ）ステップｉｉ）の生成物を冷却し、結果、真空ガラスを得るステップとを含む、方法を提供する。
【０１４７】
一実施形態では、本発明による方法のいずれか１つに関して、ステップｉ）において、ゲッタは不動態化ゲッタである。
【０１４８】
一実施形態では、本発明による方法のいずれか１つに関して、ステップｉ）において、ゲッタの表面は、密閉材料から作成されているエンクロージャを含まない。
【０１４９】
一実施形態では、本発明による方法のいずれか１つに関して、ステップｉ）は、空洞内でガラス本体を支持するための支持体を配置することをさらに含む。
【０１５０】
一実施形態では、本発明による方法のいずれか１つに関して、ステップｉ）は、型内でシーラントを所望の形状に成形することをさらに含む。
【０１５１】
一実施形態では、本発明による方法のいずれか１つに関して、ステップｉ）において、シーラントは封着ガラスである。
【０１５２】
一実施形態では、本発明による方法のいずれか１つに関して、ステップｉｉ）において、加熱は、シーラントのシーリング温度以上の温度で実行される。
【０１５３】
一実施形態では、本発明による方法のいずれか１つに関して、ステップｉｉ）において、加熱は、ゲッタの活性化温度以上の温度で実行される。
【０１５４】
一実施形態では、本発明による方法のいずれか１つに関して、ステップｉｉ）において、加熱は、ゲッタの活性化時間以上の期間にわたって実行される。
【０１５５】
一実施形態では、本発明による方法のいずれか１つに関して、ステップｉｉ）において、シーラント内に気泡が形成され始めると、温度上昇速度が低減されるか、温度上昇が停止される。
【０１５６】
一実施形態では、本発明による方法のいずれか１つに関して、ステップｉｉ）において、加熱は３００〜６００℃の温度で実行される。
【０１５７】
一実施形態では、本発明による方法のいずれか１つに関して、ステップｉｉ）において、加熱は４００〜５００℃の温度で実行される。
【０１５８】
一実施形態では、本発明による方法のいずれか１つに関して、ステップｉｉ）において、真空環境は、１×１０−１Ｐａ以下の絶対圧力値を有する。
【０１５９】
一実施形態では、本発明による方法のいずれか１つに関して、ステップｉｉ）において、真空環境は、１×１０−２Ｐａ以下の絶対圧力値を有する。
【０１６０】
一実施形態では、本発明による方法のいずれか１つに関して、ステップｉｉ）において、真空環境は、１×１０−３Ｐａ以下の絶対圧力値を有する。
【０１６１】
一実施形態では、本発明による方法のいずれか１つに関して、ステップｉｉ）において、真空環境は、１×１０−４Ｐａ以下の絶対圧力値を有する。
【０１６２】
一実施形態では、本発明による方法のいずれか１つに関して、真空ガラスは、本発明による真空ガラスのいずれか１つに関する。
【０１６３】
一実施形態では、シーラントは封着ガラスである。
封着ガラスおよびガラス本体は同様の表面特性を有し、結果、それらは堅固に接合され、加えて、それらは同様の膨張係数を有し、結果、それらが温度衝撃下で分離する可能性は低い。
【０１６４】
一実施形態では、ガラスは、凝固中に実質的に結晶化しない無機溶融物である。
一実施形態では、ガラスは、粘度が増加した過冷却溶融物から生じる、機械的固体特性を有するアモルファス固体である。
【０１６５】
一実施形態では、ガラスは、ｔｈｅ  Ｍａｎｕａｌ  ｏｆ  Ｇｌａｓｓ  Ｍａｔｅｒｉａｌｓ（Ｗａｎｇ  Ｃｈｅｎｇｙｕ，  Ｔａｏ  Ｙｉｎｇ．Ｍａｎｕａｌ  ｏｆ  Ｇｌａｓｓ  Ｍａｔｅｒｉａｌｓ  ［Ｍ］．Ｃｈｅｍｉｃａｌ  Ｉｎｄｕｓｔｒｙ  Ｐｒｅｓｓ，  ２００８．）に開示されている任意のガラス、たとえば、この書籍の第１章１．３節「Ｖａｒｉｅｔｙ  ｏｆ  Ｇｌａｓｓ」に開示されている任意のガラスである。
【０１６６】
一実施形態では、ガラスは、元素ガラス、酸化物ガラス、フッ化物ガラス、塩化物ガラス、臭化物ガラス、ヨウ化物ガラス、カルコゲナイドガラス、ハロゲンカルコゲナイドガラス、硝酸塩ガラス、硫酸塩ガラスおよび酢酸塩ガラスから選択される１つまたは複数を含む。
【０１６７】
一実施形態において、酸化物ガラスは、一成分酸化物ガラス、ケイ酸塩ガラス、ホウ酸塩ガラス、ホウケイ酸塩ガラス、アルミン酸塩ガラス、ホウ酸アルミニウムガラス、リン酸塩ガラス、ホウリン酸塩ガラス、リン酸アルミニウムガラス、チタン酸塩ガラス、ケイ酸チタンガラス、テルライトガラス、ゲルマン酸塩ガラス、アンチモン酸塩ガラス、ヒ酸塩ガラスおよびガリウム酸塩ガラスから選択される１つまたは複数を含む。
【０１６８】
一実施形態では、ガラス本体は、シリカ、酸化マグネシウム、酸化カルシウム、酸化バリウム、酸化リチウム、酸化ナトリウム、酸化カリウム、酸化ホウ素、酸化バナジウム、酸化亜鉛、酸化テルル、酸化アルミニウム、酸化鉛、酸化スズ、酸化リン、酸化ルテニウム、酸化ロジウム、酸化鉄、酸化銅、酸化チタン、酸化タングステン、酸化ビスマス、酸化アンチモン、ホウ酸鉛ガラス、リン酸第二スズガラス、バナジウム酸塩ガラスおよびホウケイ酸塩ガラスからなる群から選択される１つまたは複数の化合物を含む。
【０１６９】
一実施形態では、ガラス本体は第１のガラスから作成され、シーラントは第２のガラスから作成される。
【０１７０】
一実施形態では、ガラス本体は、封着ガラスの軟化点温度よりも高い軟化点温度を有する。
【０１７１】
一実施形態では、軟化点温度は、ガラスの粘度がガラスをもはや支持することができず、変形をもたらす温度を指す。
【０１７２】
一実施形態では、軟化点温度は、ＧＢ  Ｔ  ２８１９５−２０１１「ガラス軟化点試験方法（Ｇｌａｓｓ  Ｓｏｆｔｅｎｉｎｇ  Ｐｏｉｎｔ  Ｔｅｓｔ  Ｍｅｔｈｏｄ）」に従って測定される。
【０１７３】
一実施形態では、シーリング温度は、封着ガラスが真空状態で溶融されてガラス本体と溶接される温度を指す。
【０１７４】
一実施形態では、シール温度とも呼ばれるシーリング温度は、ガラス粘度が１０３Ｐａ・ｓに達する温度を指す。
【０１７５】
一実施形態では、ガラス本体は、封着ガラスのシーリング温度よりも５０℃以上、例えば１００℃以上、例えば１５０℃以上、別の実施例として、２００℃以上、別の実施例として、２５０℃以上、別の実施例として、３００℃、別の実施例として、３５０℃以上、別の実施例として、４００℃以上、別の実施例として、５００℃以上、および、別の実施例として、６００℃以上高い軟化点温度を有する。
【０１７６】
一実施形態では、ガラス本体は、３００℃以上、例えば、３５０℃以上、別の実施例として、４００℃以上、別の実施例として、４５０℃以上、別の実施例として、５００℃以上、別の実施例として、５５０℃以上、別の実施例として、６００℃以上、別の実施例として、６５０℃以上、別の実施例として、７００℃以上、および、別の実施例として、７５０℃以上の軟化点温度を有する。
【０１７７】
一実施形態では、封着ガラスは、溶接ガラス、溶接フラックスガラス、はんだガラス、封着ガラス、低融点ガラス粉末、低融点ガラスまたはエナメルフリットなどとしても参照され得る。
【０１７８】
一実施形態では、封着ガラスは低温ガラスまたは低融点ガラスである。
一実施形態では、封着ガラスは、６００℃以下、別の実施例として、５５０℃以下、別の実施例として、５００℃以下、別の実施例として、４９０℃以下、別の実施例として、４８０℃以下、別の実施例として、４７０℃以下、別の実施例として、４６０℃以下、別の実施例として、４５０℃以下、別の実施例として、４４０℃以下、別の実施例として、４３０℃以下、別の実施例として、４２０℃以下、別の実施例として、４１０℃以下、別の実施例として、４００℃以下、別の実施例として、３８０℃以下、別の実施例として、３６０℃以下、および別の実施例として、３４０℃以下のシーリング温度を有する。
【０１７９】
一実施形態では、封着ガラスは、ｔｈｅ  Ｍａｎｕａｌ  ｏｆ  Ｇｌａｓｓ  Ｍａｔｅｒｉａｌｓ（Ｗａｎｇ  Ｃｈｅｎｇｙｕ，  Ｔａｏ  Ｙｉｎｇ．Ｍａｎｕａｌ  ｏｆ  Ｇｌａｓｓ  Ｍａｔｅｒｉａｌｓ  ［Ｍ］．Ｃｈｅｍｉｃａｌ  Ｉｎｄｕｓｔｒｙ  Ｐｒｅｓｓ，  ２００８．）に開示されている任意の低融点ガラス、たとえば、この書籍の第１２章１２．４節「Ｗｅｌｄｉｎｇ  Ｆｌｕｘ  Ｇｌａｓｓ」に開示されている任意の溶接フラックスガラスである。
【０１８０】
一実施形態では、封着ガラスは、非酸化物ガラス（例えば、カルコゲナイドガラスまたはフッ化物ガラス）、酸化物ガラス、またはハイブリッドガラス（例えば、オキシ硫酸ガラス）を含む。
【０１８１】
一実施形態では、封着ガラスは、鉛含有ホウ酸塩ガラス、鉛含有ホウケイ酸塩ガラス、または鉛含有ケイ酸塩ガラスを含む。
【０１８２】
一実施形態では、封着ガラスは、酸化マグネシウム、酸化カルシウム、酸化バリウム、酸化リチウム、酸化ナトリウム、酸化カリウム、酸化ホウ素、酸化バナジウム、酸化亜鉛、酸化テルル、酸化アルミニウム、二酸化ケイ素、酸化鉛、酸化スズ、酸化リン、酸化ルテニウム、酸化ロジウム、酸化鉄、酸化銅、酸化チタン、酸化タングステン、酸化ビスマス、酸化アンチモン、ホウ酸鉛ガラス、リン酸スズガラス、バナジウム酸塩ガラスおよびホウケイ酸塩ガラスから選択される１つまたは複数の化合物を含む。
【０１８３】
一実施形態では、封着ガラスは、ＰｂＯ−ＺｎＯ−Ｂ２Ｏ３系、Ｂｉ２Ｏ３−Ｂ２Ｏ３−ＳｉＯ２系、Ｂｉ２Ｏ３−Ｂ２Ｏ３−ＺｎＯ系、Ｎａ２Ｏ−Ａｌ２Ｏ３−Ｂ２Ｏ３系、ＳｎＯ−ＺｎＯ−Ｐ２Ｏ５系、Ｖ２Ｏ５−Ｐ２Ｏ５−Ｓｂ２Ｏ３系、ＺｎＯ−Ｂ２Ｏ３−ＳｉＯ２系およびＺｎＯ−Ｂ２Ｏ３−ＢａＯ系から選択される１つまたは複数のタイプのガラスを含む。
【０１８４】
一実施形態では、真空ガラスのいずれか１つにおいて、シーラントは金属を含まない。
一実施形態では、真空ガラスのいずれか１つにおいて、シーラントは金属単体または合金を含まない。
【０１８５】
一実施形態では、真空ガラスのいずれか１つにおいて、シーラントは、樹脂などの有機物を含まず、別の実施例として、有機ゴムを含まない。
【０１８６】
一実施形態では、ゲッタを封止するためのエンクロージャは、金属シェル、ガラスシェル、または赤外線吸収材料シェルを指す。
【０１８７】
一実施形態では、非蒸発性ゲッタは、ゲッタを蒸発させることなくゲッタリング特性を達成することが可能なゲッタを指す。
【０１８８】
一実施形態では、ゲッタの活性化とは、真空熱処理法を介して、ゲッタがゲッタリング特性を示すようにすることを指す。
【０１８９】
一実施形態では、ゲッタは非蒸発性ゲッタ、例えば、文献「Ｊｉａｎｇ  Ｄｉｋｕｉ，  Ｃｈｅｎ  Ｌｉｐｉｎｇ．Ｐｅｒｆｏｒｍａｎｃｅ  ｃｈａｒａｃｔｅｒｉｓｔｉｃｓ  ａｎｄ  ｐｒａｃｔｉｃａｌ  ａｐｐｌｉｃａｔｉｏｎ  ｐｒｏｂｌｅｍｓ  ｏｆ  ｎｏｎ−ｅｖａｐｏｒａｂｌｅ  ｇｅｔｔｅｒ（ＮＥＧ）  ［Ｊ］．Ｖａｃｕｕｍ，  ２００４，  ４１（４）：８８−９３」に開示されている非蒸発性ゲッタである。
【０１９０】
一実施形態では、ゲッタはＺｒ元素を含む。
一実施形態では、ゲッタはＴｉ元素を含む。
【０１９１】
一実施形態では、ゲッタは遷移金属元素のうちの１つまたは複数を含む。遷移金属元素には、例えば、Ｓｃ，  Ｔｉ，  Ｖ，  Ｃｒ，  Ｍｎ，  Ｆｅ，  Ｃｏ，  Ｎｉ，  Ｙ，  Ｚｒ，  Ｎｂ，  Ｍｏ，  Ｔｃ，  Ｒｕ，  Ｒｈ，  Ｐｄ，  Ｌａ，  Ｈｆ，  Ｔａ，  Ｗ，  Ｒｅ，  Ｏｓ，  Ｉｒ，  ＰｔおよびＡｃを含む。
【０１９２】
一実施形態では、ゲッタは希土類金属元素のうちの１つまたは複数を含む。希土類金属元素は、例えば、ランタン（Ｌａ）、セリウム（Ｃｅ）、プラセオジム（Ｐｒ）、ネオジム（Ｎｄ）、プロメチウム（Ｐｍ）、サマリウム（Ｓｍ）、ユーロピウム（Ｅｕ）、ガドリニウム（Ｇｄ）、テルビウム（Ｔｂ）、ジスプロシウム（Ｄｙ）、ホルミウム（Ｈｏ）、エルビウム（Ｅｒ）、ツリウム（Ｔｍ）、イッテルビウム（Ｙｂ）、ルテチウム（Ｌｕ）、（Ｓｃ）およびイットリウム（Ｙ）を含む。
【０１９３】
一実施形態では、ゲッタは、Ｚｒ−Ａｌ型、Ｚｒ−Ｎｉ型、Ｚｒ−Ｃ型、Ｚｒ−Ｃｏ−ＲＥ型（ＲＥは希土類元素を指す）またはＺｒ−Ｖ−Ｆｅ型ゲッタなどのＺｒ型ゲッタである。
【０１９４】
一実施形態では、ゲッタは、Ｔｉ−Ｍｏ型またはＴｉ−Ｚｒ−Ｖ型ゲッタなどのＴｉ型ゲッタである。
【０１９５】
一実施形態における真空ガラスは、排気口を有さず、排気口のないこの真空ガラスは、比較的完全な全体構造、比較的優れた外観を有し、より良好な安全性および安定性を有する。さらに、排気口のない真空ガラスは完全な表面を備えており、これはさらに加工するのに適している。また、真空ガラスは、さまざまな用途のニーズを満たすために、合わせガラス、フィルム取り付けガラスなどの特別なガラスにさらに加工することができる。
【０１９６】
一実施形態では、排気口は、排出孔、排気口、または排出通気孔などとも呼ばれる。
一実施形態では、真空ガラスのいずれか１つに関して、排気口は、ガラス本体がシーラント（封着ガラスなど）によって気密シールされた後にガラス本体または封着ガラスに残る開口を指す。真空ガラスの空洞は、排気口を介して真空引きする必要があり、その後、排気口は塞栓物によって塞がれる。
【０１９７】
一実施形態では、シーラントによってシールされるガラス本体間の間隙は、塞がれた排気口ではない。
【０１９８】
ＪＣ／Ｔ  １７０９−２００８「真空ガラス（Ｖａｃｕｕｍ  Ｇｌａｓｓ）」は真空ガラスを開示しており、当該真空ガラスに関して、２枚以上のガラス板が支持体によって離間されており、その周縁がシールされて、ガラス間に真空層を有するガラス製品が形成される。真空ガラスは、塞がれた排気口と、真空ガラスの排気口に取り付けられた保護デバイス（保護キャップ）とを備えている。
【０１９９】
中国実用新案第２０３９２３０１８号は、周縁に排気口を備えた真空ガラスを開示しており、真空ガラスは２枚以上のガラス板を含み、金属化層が、ガラス上のシールされることになる部分に配置される。２つの隣接するガラス間の気密接続は、金属エッジシールを介して達成され、排気口がシールされることになる位置に確保され、シール部材は排気口内に配置され、シール部材は金属化層と組み合わされて、排気口の気密シールを実現する。真空ガラスは、真空ガラスの周縁に形成された排気口を有し、特に、排気口はシールテープ上に確保されており、排気が完了した後、ガラス表面上に排気口を形成する従来の方法とは異なり、シール部材によってシールされる。
【０２００】
中国特許出願公開第１０４２９１６３２号は、真空ガラスの排気口を開示しており、排気口が、真空ガラスの上側ガラス板を穿孔することによって形成され、排気口の周囲で上側ガラス板の下面上にシールリングが製造され、下側ガラスの上面上の排気口に対応する位置にシールボックスが配置され、シールリングはシールボックスに挿入することができ、上側ガラスおよび下側ガラスがシールされた後、金属溶接フラックスが排気口内に配置され、排気口が真空にされて加熱され、結果、金属溶接フラックスが溶融して液体になり、当該液体がシールボックスに残り、シーリングリングはまた液体に浸漬され、排気口の気密シールを達成するように、液体が冷却後に固化する液体シーリングの原理に従って、排気口が自己シールされる。
【０２０１】
一実施形態において、真空ガラスのいずれか１つは、ＪＣ／Ｔ  １０７９−２００８に記載された排気口を含まない。
【０２０２】
一実施形態では、真空ガラスのいずれか１つは、中国実用新案第２０３９２３０１８号、中国特許出願公開第１０４２９１６３２号または中国特許出願公開第１０４１０８８６２号に記載されている排気口を含まない。
【０２０３】
一実施形態では、真空ガラスのいずれか１つ、真空ガラスは、空洞の真空引き、ゲッタの活性化、およびガラス本体および封着ガラスの溶接を完了するために、真空中で熱処理に全体的にさらされる。
【０２０４】
一実施形態では、真空ガラスのいずれか１つ、支持体が金属材料または非金属材料から作成される。
【０２０５】
一実施形態では、本発明による真空ガラスのいずれか１つに関して、金属材料は、鋼、アルミニウム合金、ニッケル、モリブデン、およびニオブから選択される１つまたは複数である。
【０２０６】
一実施形態では、金属材料はクロムまたは銅であってもよい。
一実施形態では、本発明による真空ガラスのいずれか１つに関して、非金属材料は、ガラス、セラミック、および金属酸化物から選択される１つまたは複数である。
【０２０７】
一実施形態では、非金属材料は、ナイロン、グラファイト、石英ガラス、またはサファイアガラスであってもよい。
【０２０８】
一実施形態では、真空ガラスの熱伝導率および遮音性能を検出する方法は、「真空ガラス（ｖａｃｕｕｍ  ｇｌａｓｓ）」（ＪＣ／Ｔ１０７９−２００８）による。
【０２０９】
本発明において、真空度は絶対圧力値によって測定され、高い真空度または小さい真空度は低い絶対圧力値を示し、低い真空度または大きい真空度は、高い絶対圧力値を示す。
【０２１０】
本発明者は、真空中で加熱されると、封着ガラス（低融点ガラス）が溶融して軟化し、大量のガスを生成し、軟化した封着ガラス内に気泡が形成されることを発見した。このとき、封着ガラスは、ガスを真空ガラスの空洞の外側に放出するだけでなく、真空ガラスの真空空洞内にもガスを放出する。封着ガラスから空洞の外側に放出されたガスは、真空ポンプによって排出され、シールされた空洞は溶融ガラス粉末ならびに上側ガラス板および下側ガラス板によって包囲されているため、封着ガラスから空洞に放出されたガスは排出され得ず、結果として真空ガラスのシールされた空洞の圧力が増大し、真空度が低くなり、中空ガラスとは異なる真空ガラスの高い断熱性および遮音性の優れた特性が失われる。
【０２１１】
一実施形態では、本発明の真空ガラスを作製する方法は、加熱中に封着ガラスに気泡があるか否かを観察し、初期気泡形成段階において温度上昇速度を低下させるか、温度上昇を停止するステップを含む。このステップは、ガスを放出する封着ガラスの過剰な気泡形成を回避することができ、結果、高い真空度を有する真空ガラスを得ることを促進する。そうでなく、過剰な気泡形成が発生する場合、たとえ十分な量のゲッタが追加されても、中空ガラスとは異なる断熱および遮音効果を有する真空ガラスを得ることはできない。
【０２１２】
一実施形態では、ステップｉｉ）において、シーラント（例えば、封着ガラス）の初期気泡形成段階において加熱が停止される。
【０２１３】
本発明者は、真空ガラスのエッジシール段階においてより多くのゲッタが空洞に追加されると、より高い真空度を有する真空ガラスを得ることができることをさらに発見した。
【０２１４】
一実施形態では、本発明による真空ガラスのいずれか１つに関して、空洞（５）は、０．１ｇ／ｃｍ３以上、例えば０．５ｇ／ｃｍ３以上、別の実施例として１ｇ／ｃｍ３以上、および別の実施例としては１．５ｇ／ｃｍ３以上の含有量の上記ゲッタ（３）を有する。
【０２１５】
一実施形態では、本発明による真空ガラスのいずれか１つに関して、空洞（５）は、約３００〜３５０ｃｍ３（例えば３３０ｃｍ３）の容積を有し、ゲッタは６００〜７００ｇ（例えば、６４０ｇ）の重量を有する。
【０２１６】
一実施形態では、本発明による真空ガラスのいずれか１つに関して、空洞（５）は約３００〜３５０ｃｍ３（例えば３３０ｃｍ３）の容積を有し、ゲッタは１０〜１５ｃｍ３（例えば、１２ｃｍ３）の体積を有する。
【０２１７】
一実施形態では、本発明による真空ガラスのいずれか１つに関して、ゲッタは、３００〜３５０ｃｍ３（例えば、３３０ｃｍ３）の空洞容積当たり６００〜７００ｇ（例えば、６４０ｇ）の重量を有する。
【０２１８】
一実施形態では、本発明による真空ガラスのいずれか１つに関して、ゲッタは、３００〜３５０ｃｍ３（例えば、３３０ｃｍ３）の空洞容積当たり１０〜１５ｃｍ３（例えば、１２ｃｍ３）の体積を有する。
【０２１９】
一実施形態では、本発明の真空ガラスまたは真空ガラス作製方法によれば、ゲッタは、真空ガラスの総面積と正の相関がある質量を有する。
【０２２０】
一実施形態では、本発明の真空ガラスまたは真空ガラスを作製する方法によれば、ゲッタは、シーラントによってシールされた真空ガラスの辺の長さと正の相関がある質量を有する。
【０２２１】
本発明者はまた、ゲッタがシーラントに近い位置に配置され、結果、より高い真空度を有する真空ガラスを得ることが促進されることを発見した。
【０２２２】
一実施形態では、本発明の真空ガラスまたは真空ガラスの作製方法によれば、ゲッタはシーラントの内側に近い位置に配置される。
【０２２３】
一実施形態では、本発明の真空ガラスまたは真空ガラス作製方法によれば、ゲッタからシーラントまでの距離は１０ｃｍ以下、例えば５ｃｍ以下である。
【０２２４】
本発明者は、弾性ガスケットが支持体として機能する真空ガラスが、より小さい厚さ偏差を有することを発見した。
【０２２５】
一実施形態では、支持体は、ステンレス鋼弾性ガスケットなどの弾性ガスケットである。
【０２２６】
一実施形態では、弾性ガスケットは、Ｃ型弾性ワッシャ、鞍型弾性ワッシャまたは波型弾性ワッシャまたはディスク型スプリングワッシャなどの弾性ワッシャである。
【０２２７】
一実施形態では、弾性ガスケット（例えば、弾性ワッシャ）は、炭素繊維、グラファイトナイロン（ａｐｓ）、鋼（例えば、中炭素鋼、６５Ｍｎ、ＳＫ５、ＳＫ７、ＳＵＳ３０４ステンレス鋼などのステンレス鋼）、アルミニウム、銅（例えば、赤銅、ベリリウム銅、青銅）またはクロムから作成されている。
【０２２８】
図１４は、Ｃ型弾性ワッシャの正面図（左）および側面図（右）である。
一実施形態において、弾性ガスケットの高さは、０．７ｍｍなどの０．１〜１．０ｍｍである。
【０２２９】
本発明者は、真空ガラスを作製するときに、封着ガラスの凝固段階で、炉内の圧力が最初に大気圧まで低下し、その後、炉内の温度が５０℃以下に低下すると、例えば１０ｍｍなどの広い有効エッジシール幅を得ることができることを発見した。
【０２３０】
一実施形態では、真空ガラスを作製する方法のステップｉｉｉ）は、最初に炉内の圧力を大気圧まで低下させ、続いて炉内の温度を５０℃以下に低下させることによって真空度および炉内温度を低下させること、および、その後、炉を開いて製品を得ることを含む。
【０２３１】
一実施形態では、真空ガラスを作製する方法のステップｉｉｉ）は、シーラントが依然として半固体状態にあるときに炉内の圧力を大気圧まで低下させ、続いて炉内の温度をシーラントの凝固温度に低下させることによって真空度および炉内温度を低下させること、および、その後、炉を開いて製品を得ることを含む。
【０２３２】
一実施形態では、真空ガラスを作製する方法のステップｉｉｉ）は、５〜１０分以内に炉内の圧力を大気圧まで低下させ、１０〜１２時間以内に炉内の温度を５０℃以下に低下させることによって真空度および炉内温度を低下させること、および、その後、炉を開いて製品を得ることを含む。
【実施例】
【０２３３】
本発明の実施例が、特定の実施形態と組み合わせて以下にさらに説明される。
実施例１
図４は実施例１の真空ガラスの斜視図であり、図５は図４の真空ガラスのＡ−Ａ断面図である。図を参照すると、
実施例１の真空ガラス製品は、２つのガラス本体１を含み、これらは互いに平行に配置された２つの低Ｅガラス板１０１および１０２である、２つのガラス本体１と、低Ｅガラス板１０１および１０２ならびにシーラント４（すなわち、封着ガラス）によってともに包囲された空洞５と、空洞５内に配置されている支持体２およびゲッタ３とを備え、空洞５は内部が気密であり、ゲッタ３は非蒸発性ゲッタであり、真空ガラスはゲッタ３を封止するためのエンクロージャを含まず、エンクロージャは気密材料から作成される。真空ガラスは、塞がれている排気口を有しない。
【０２３４】
前述の真空ガラスの作製ステップは以下のとおりである。
１．ガラス板を提供するステップ：１ｍ×１ｍ×５ｍｍのサイズの２つの低Ｅガラス（低放射率ガラス）板１０１および１０２を提供する。
【０２３５】
ガラス板と封着ガラスの接合強度を向上させるために、低Ｅガラス板の表面上にはコーティングフィルムがあり、封着ガラスと接続する領域上のコーティングフィルムは、低Ｅガラス板の表面から削り落とされている。本実施例では、低Ｅガラス板１０１および１０２のコーティングフィルム面の周縁に沿った１０ｍｍ幅のフィルムが削り落とされる。
【０２３６】
２．シーラントを配置するステップ：シーラント４は封着ガラスである。４１０−４３０℃のシーリング温度を有するＢｅｉｊｉｎｇ  Ｂｅｉｘｕ  Ｅｌｅｃｔｒｏｎｉｃ  Ｇｌａｓｓ  Ｃｏ．，ＬｔｄのＪＮ−４８タイプガラス粉末が使用される。フィルムコーティング面を上に向けて低Ｅガラス板１０２を実質的に水平に配置し、表面の周縁に近い領域にガラス粉末スラリをコーティングし、その後、ガラス粉末スラリが乾燥し、ある形状に形成されるように、ガラス粉末スラリを乾燥させる。
【０２３７】
３．支持体を配置するステップ：支持体２は、φ１ｍｍ×０．３３ｍｍのサイズの円形の薄いガラスシートである。低Ｅガラス板１０２のフィルムコーティング面に３０ｍｍ×３０ｍｍの間隔をおいて複数の支持体２を配置する。
【０２３８】
４．ゲッタを配置するステップ：ゲッタ３は、帯状のゲッタストリップ（Ｌｉａｏｎｉｎｇ  Ｋｅｈｕａ  Ｇｅｔｔｅｒｉｎｇ  Ｍａｔｅｒｉａｌ  Ｃｏ．，Ｌｔｄ．、型番ＺＶ８Ｊ６０Ｑ、成分：ジルコニウム、バナジウムおよび鉄、活性化条件は４００℃／５分）であり、サイズは約０．３ｍｍ×１０ｍｍ×９７０ｍｍ、重量は約１６０ｇ／ストリップである。低Ｅガラス板１０２のフィルムコーティング面に４つのゲッタストリップを配置する。４つのゲッタストリップはそれぞれガラス板の４辺に平行であり、シーラント４の内側に近い位置に配置される。
【０２３９】
５．積層するステップ：低Ｅガラス板１０１、１０２およびシーラント４（封着ガラス）がともにプレート状空洞を包囲するように、低Ｅガラス板１０２上に低Ｅガラス板１０１を積層する。低Ｅガラス板１０１のフィルムコーティング面は、プレート状空洞に面する。
【０２４０】
６．真空における加熱およびパッケージステップ：積層されたガラス板を真空炉に配置し、以下の操作を実行する。
【０２４１】
（１）炉内の真空度（絶対圧力値）が１×１０−４Ｐａ以下になるように、真空炉を排気する。
【０２４２】
（２）炉内の真空度（絶対圧力値）を１×１０−４Ｐａ以下に維持し、約１〜５℃／分の温度上昇速度で真空炉を加熱し、温度が約４１０〜４３０℃に達したときに、封着ガラス内に気泡が形成されているか否かを観察し、過度の気泡形成を防止するように、初期気泡形成段階において温度上昇速度を下げるかまたは温度上昇を停止し、５〜１０分にわたって熱を持続する。ゲッタはステップ２）において活性化される。
【０２４３】
（３）炉内の真空度および温度を下げる。炉内の圧力を５〜１０分以内に大気圧まで下げ、炉内の温度を１０〜１２時間内で５０℃以下に下げ、その後、炉を開けて真空ガラスを得る。
【０２４４】
実施例２
図６は実施例２の真空ガラスの斜視図であり、図７は図６の真空ガラスのＡ−Ａ断面図である。図を参照すると、
実施例２の真空ガラスは、互いに平行に配置された低Ｅガラス板１０１および１０２および非コーティングガラス板１０３である３つのガラス本体１であって、非コーティングガラス板１０３は低Ｅガラス板１０１と１０２との間に配置されている、３つのガラス本体１と、ともに低Ｅガラス板１０２、非コーティングガラス板１０３およびシーラント４（封着ガラス）によって包囲された空洞５、ならびに、ともに非コーティングガラス板１０３、低Ｅガラス板１０１およびシーラント４（封着ガラス）によって包囲されている別の空洞５と、両方とも空洞５内に配置されている支持体２およびゲッタ３とを備える。空洞５は内部が気密であり、ゲッタ３は非蒸発性ゲッタであり、真空ガラスはゲッタ３を封止するためのエンクロージャを備えない。エンクロージャは気密材料から作成される。真空ガラスは、塞がれている排気口を有しない。
【０２４５】
前述の真空ガラスを作製するステップは以下のとおりである。
１．ガラス本体１（ガラス板）を作製するステップ：１ｍ×１ｍ×５ｍｍのサイズの２つの強化低Ｅガラス（低放射率ガラス）板１０１および１０２、ならびに９９０ｍｍ×９９０ｍｍ×５ｍｍのサイズの非コーティング強化ガラス板１０３を作製する。
【０２４６】
２つの低Ｅガラス板１０１および１０２の周縁に沿った１０ｍｍ幅のコーティングフィルムが削り落とされる。
【０２４７】
２．支持体を配置し、ガラス板を積層するステップ
低Ｅガラス板１０２を実質的に水平に配置する。
【０２４８】
ガラス板のフィルムコーティング面上に支持体を配置する。支持体は、直径０．３５ｍｍの３０４Ｌステンレス鋼線を曲げて作られたばねリングであり、ばねリングのサイズは、内径０．３５ｍｍ、外径１．０５ｍｍ、高さ０．３５ｍｍである。支持体の配置間隔は４０ｍｍ×４０ｍｍである。
【０２４９】
非コーティングガラス板１０３を、支持体が配置された低Ｅガラス板１０２上に、中心を揃えて配置する。４０ｍｍ×４０ｍｍの配置間隔をおいて、ガラス板１０３上に支持体を配置する。
【０２５０】
コーティング低Ｅガラス板１０１を、支持体が配置されたガラス１０３上に配置する。ガラス１０１は、そのフィルムコーティング面がガラス１０３に面するように配置される。これにより、後に使用されるガラス板１０１、１０２、および１０３の周縁に沿った高さ５．７０ｍｍ、幅５ｍｍの空間が形成される。
【０２５１】
３．ゲッタを配置するステップ：ゲッタ３は、Ｉｔａｌｉａｎ  Ｓｅｔｈ  Ｃｏｍｐａｎｙの帯状ジルコニウム−バナジウム−鉄ゲッタであり、型番はＳＴ２００２／ＣＴＳ／ＮＩ／８Ｄストリップであり、活性化条件は４００℃／５分である。帯状ジルコニウム−バナジウム−鉄ゲッタの仕様は０．３ｍｍ×８ｍｍ×９７０ｍｍであり、重量は１５０ｇ／ストリップである。後で使用するために、８個の帯状ジルコニウム−バナジウム−鉄ゲッタが提供されている。ガラス１０２と１０３の間で４辺にそれぞれ４枚の帯状ジルコニウム−バナジウム−鉄ゲッタを配置し、ガラス１０１と１０３の間で４辺にそれぞれ４枚の帯状ジルコニウム−バナジウム−鉄ゲッタを配置する。ガラス板１０３の周縁から５ｍｍ離れて８枚の帯状ジルコニウム−バナジウム−鉄ゲッタが配置される。
【０２５２】
４．シーラントを配置するステップ：シーラント４は封着ガラスである。シーリング温度が４３０℃である、Ｂｅｉｊｉｎｇ  Ｂｅｉｘｕ  Ｅｌｅｃｔｒｏｎｉｃ  Ｍａｔｅｒｉａｌ  Ｃｏ．，ＬｔｄのＢＤＨ−０１１８タイプガラス粉末が使用されている。上記ガラス粉末をガラス粉末ストリップにした。ガラス粉末ストリップの仕様は６ｍｍ×８ｍｍ×１ｍであり、後で使用するために４つのガラス粉末ストリップが作製された。ガラス１０１と１０２との間に高さ８ｍｍのガラス粉末ストリップを配置する。
【０２５３】
５．真空における加熱およびパッケージステップ：積層されたガラス板を真空炉に配置し、以下の操作を実行する。
【０２５４】
（１）炉内の真空度（絶対圧力値）が１×１０−４Ｐａ以下になるように、真空炉を排気する。
【０２５５】
（２）炉内の真空度（絶対圧力値）を１×１０−４Ｐａ以下に維持し、約１〜５℃／分の温度上昇速度で真空炉を加熱し、温度が約４３０℃に達したときに、封着ガラス内に気泡が形成されているか否かを観察し、過度の気泡形成を防止するように、初期気泡形成段階において温度上昇速度を下げるかまたは温度上昇を停止し、５〜１０分にわたって熱を持続する。ゲッタはステップ２）において活性化された。
【０２５６】
（３）炉内の真空度および温度を下げ、炉内の圧力を５〜１０分以内に大気圧に下げ、炉内の温度を１０〜１２時間内で５０℃以下に下げ、その後、炉を開いて真空ガラスを得る。
【０２５７】
実施例３（固定貫通孔を有する真空ガラス）
図８は、実施例３の真空ガラスの斜視図である。図９は、図８の真空ガラスのＡ−Ａ断面図である。図面を参照すると、
実施例３の真空ガラス製品は、１ｍ×１ｍ×５ｍｍのサイズを有する、２つの低Ｅガラス板１０１および１０２である、２つのガラス本体１であって、互いに平行に配置されており、当該ガラス本体の間に０．３５ｍｍの間隙を有する、２つのガラス本体１と、低Ｅガラス板１０１および１０２ならびにシーラント４（封着ガラス）によって包囲された空洞５と、空洞５内に配置された支持体２およびゲッタ３とを備える。実施例３の真空ガラスには、真空ガラス全体を貫通する貫通孔７が設けられている。空洞５は内部が気密であり、ゲッタ３は非蒸発性ゲッタであり、真空ガラスはゲッタ３を封止するためのエンクロージャを備えず、エンクロージャは気密材料から作成される。真空ガラスは、塞がれている排気口を有しない。
【０２５８】
作製ステップは以下のとおりである。
１．ガラス本体１（ガラス板）を作製するステップ：１ｍ×１ｍ×５ｍｍのサイズの強化低Ｅ（低放射率ガラス）ガラス１０１および１０２を２枚作製する。２つの低Ｅガラス板の四隅の各々に、１．８ｃｍの孔径を有する４つの貫通孔７がそれぞれ形成される（必要であれば、任意の孔径を作成することができる）。２枚の低Ｅガラス板の周縁に近い領域のフィルム、および４つの貫通孔７を取り囲む領域上のフィルムが、削り落とされる。
【０２５９】
２．シーラントを配置するステップ：フィルムコーティング面を上に向けて、低Ｅガラス板１０２を実質的に水平に配置し、当該面の周縁領域および貫通孔７の近くの領域上に、ガラス粉末スラリ（Ｚｈｕｈａｉ  Ｃａｉｚｈｕ  Ｉｎｄｕｓｔｒｉａｌ  Ｃｏ．，Ｌｔｄ．、７１１タイプガラス粉末、シーリング温度４００℃）をコーティングし、その後、ガラス粉末スラリを加熱して乾燥させ、固定形状を形成する。
【０２６０】
３．支持体およびゲッタを低Ｅガラス板１０２のフィルムコーティング面上に配置するステップ。このステップのパラメータは実施例１のステップ３および４のものと同じである。
【０２６１】
４．積層するステップ：低Ｅガラス板１０１、１０２および封着ガラスがともにプレート状空洞を包囲するように、低Ｅガラス板１０２上に低Ｅガラス板１０１を積層する。低Ｅガラス板１０１のフィルムコーティング面は、プレート状空洞に面する。
【０２６２】
５．真空における加熱およびパッケージステップ：積層されたガラス板を真空炉に配置し、以下の操作を実行する。
【０２６３】
（１）炉内の真空度（絶対圧力値）が１×１０−４Ｐａ以下になるように、真空炉を排気する。
【０２６４】
（２）炉内の真空度（絶対圧力値）を１×１０−４Ｐａ以下に維持し、約１〜５℃／分の温度上昇速度で真空炉を加熱し、温度が約４００℃に達したときに、封着ガラス内に気泡が形成されているか否かを観察し、過度の気泡形成を防止するように、初期気泡形成段階において温度上昇速度を下げるかまたは温度上昇を停止し、５〜１０分にわたって熱を持続する。ゲッタはステップ２）において活性化される。
【０２６５】
（３）炉内の真空度および温度を下げ、炉内の圧力を５〜１０分以内に大気圧に下げ、炉内の温度を１０〜１２時間内で５０℃以下に下げ、その後、炉を開いて製品を得る。
【０２６６】
実施例４（曲面真空ガラス）
図１０は実施例４の真空ガラスの斜視図であり、図１１は図１０の真空ガラスのＡ−Ａ断面図である。図を参照すると、
実施例４の真空ガラス製品は、互いに平行に配置された、弓形曲率１００ｍｍ／１ｍの２つの低Ｅ湾曲ガラス板１０１および１０２であるガラス本体１と、２つの低Ｅ曲面ガラス板およびシーラント４（封着ガラス）によって包囲された空洞５と、空洞５内に配置された支持体およびゲッタとを備える。空洞５は気密であり、真空ガラスの弓形曲率は１００ｍｍ／１ｍであり、ゲッタ３は非蒸発性ゲッタであり、真空ガラスはゲッタ３を封止するためのエンクロージャを備えず、エンクロージャは気密材料から作成される。真空ガラスは、塞がれている排気口を有しない。
【０２６７】
作製ステップは以下のとおりである。
１．ガラス板を提供するステップ：サイズが１ｍ×１ｍ×５ｍｍで、１００ｍｍ／１ｍのある方向に沿った弓形曲率を有する２つの強化低Ｅ（低放射率ガラス）湾曲ガラス板１０１および１０２を提供する。ガラスの周縁領域付近の１０ｍｍのフィルムが、実施例１の方法を参照して削り落とされる。
【０２６８】
２．実施例１の方法を参照して、シーラントを配置し、支持体を配置し（高温耐性ＵＶ無機接着剤を使用してガラス板上に支持体を固定する）、ゲッタを配置し（実施例２のものと同じ４枚の帯状ゲッタ）、ガラス板を積層するステップ。
【０２６９】
３．真空加熱およびパッケージステップのパラメータは実施例２のものと同じであり、実施例４の曲面真空ガラスが得られる。
【０２７０】
実施例５（真空ガラス管）
図１２は実施例５の真空ガラスの斜視図であり、図１３は図１２の真空ガラスのＡ−Ａ断面図である。図を参照すると、
実施例５の真空ガラス製品は、２つのスリーブ付きガラス管１０４および１０５であるガラスボード１であって、ガラス管１０５はガラス管１０４を封入している、ガラスボード１と、ガラス管１０４、１０５およびシーラント４（封着ガラス）によって包囲されている空洞５とを備える。空洞５は気密であり、ゲッタ３は非蒸発性ゲッタであり、真空ガラスはゲッタ３を封止するためのエンクロージャを備えず、エンクロージャは気密材料から作成される。真空ガラスは、塞がれている排気口を有しない。
【０２７１】
１．ガラス本体（ガラス管）を作製するステップ：以下のようなサイズの２つのガラス管１０４および１０５を作成する、すなわち、ガラス管１０４は、４８ｍｍの外径、４４ｍｍの内径、２ｍｍの厚さ、１７９０ｍｍの長さを有し、ガラス管１０５は、５８ｍｍの外径、５４ｍｍの内径、２ｍｍの厚さ、および１８００ｍｍの長さを有する。ガラス管１０４と１０５の両方は、１つの開口端を有する。
【０２７２】
２．シーラントを配置するステップ：ガラス管１０４を外側からガラス管１０５によって、ガラス管１０４を中央に配置して封入し、環状ジルコニウム−バナジウム−鉄ゲッタ（Ｚｒ−Ｖ−Ｆｅゲッタ、Ｎａｎｊｉｎｇ  Ｓｈａｎｇｏｎｇ  Ｅｌｅｃｔｒｏｎｉｃ  Ｍａｔｅｒｉａｌｓ  Ｃｏ．，  Ｌｔｄ．）のシートを、ガラス管１０４および１０５の上端の間の間隙内に配置する。
【０２７３】
３．シーラントを配置するステップ：シーラント４は封着ガラスである。Ｂｅｉｊｉｎｇ  Ｂｅｉｘｕ  Ｅｌｅｃｔｒｏｎｉｃ  Ｍａｔｅｒｉａｌｓ  Ｃｏ．，  Ｌｔｄの７２８Ｈガラス粉末が使用されている。シーリング温度は約４００℃であった。このガラス粉末を、型を用いて、内径４４ｍｍ、外径５８ｍｍ、および厚さ５ｍｍのサイズのリング状封着ガラスにした。ガラス管１０４および１０５は、垂直に配置され、それらの位置は支持フレームによって固定され、ガラス管１０４および１０５の開口は両方ともリング状封着ガラスと接触しており、したがって空洞はともにガラス管１０４、１０５および封着ガラスによって包囲されている。
【０２７４】
４．真空における加熱およびパッケージ、ガラス管１０４および１０５を型によって固定し、その後、それらを真空炉内に置くステップ、また、以下の動作が実施されている。
【０２７５】
（１）炉内の真空度（絶対圧力値）が１×１０−４Ｐａ以下になるように、真空炉を排気する。
【０２７６】
（２）炉内の真空度（絶対圧力値）を１×１０−４Ｐａ以下に維持し、約１〜５℃／分の温度上昇速度で真空炉を加熱し、温度が約４００℃に達したときに、封着ガラスから気泡が現れているか否かを観察し、過度の気泡形成を防止するように、初期気泡形成段階において温度上昇速度を下げるかまたは温度上昇を停止し、５〜１０分にわたって熱を持続する。
【０２７７】
（３）炉内の真空度が低減し、同時に、炉内の温度が低減し、炉内の圧力が５〜１０分以内に大気圧に低減し、炉内の温度が１０〜１２時間内で５０℃以下に低減し、その後、炉を開いて製品を得る。
【０２７８】
実施例６
実施例１の方法に従うが、使用される支持体は実施例２の支持体とは異なる。
【０２７９】
実施例６で使用される支持体は弾性ガスケットである。弾性ガスケットは、直径０．３５ｍｍの３０４Ｌステンレス鋼線を曲げることにより形成され、弾性ガスケットのサイズは、内径０．３５ｍｍ、外径１．０５ｍｍ、高さ０．７０ｍｍ、支持体の配置間隔４０ｍｍ×４０ｍｍである。
【０２８０】
比較例１
実施例１の方法に従うが、ゲッタは真空ガラスの空洞に配置されず、比較例１の真空ガラスが作製される。
【０２８１】
比較例２
実施例１を参照すると、ゲッタを配置するステップに差がある。
【０２８２】
４．ゲッタを配置するステップ：ガラス板の１つの角に直径１２ｍｍ、深さ３ｍｍの止まり穴をそれぞれ穿孔し、φ１２ｍｍ×３ｍｍのサイズのジルコニウム−バナジウム−鉄ゲッタのシート（約０．３４ｃｍ３の容積、および約３ｇの質量）を止まり穴内に配置する。これは、空洞１ｃｍ３あたり約０．００９１ｇのゲッタを配置することに相当する。
【０２８３】
分析および試験
上記の実施例の真空ガラスの次のインデックスは、「真空ガラス（ｖａｃｕｕｍ  ｇｌａｓｓ）」（ＪＣ／Ｔ１０７９−２００８）を参照して検出され、結果は以下のとおりである。
【０２８４】
１．厚さ偏差：
実施例１〜５の真空ガラス製品の厚さ偏差は±０．４ｍｍ未満であった。
【０２８５】
２．サイズ偏差：
実施例１〜５の真空ガラス製品のサイズ偏差は±３．０ｍｍ未満であった。
【０２８６】
３．対角差：
実施例１〜３の真空ガラス製品の対角差は、その平均対角線長さの２％未満であった。
【０２８７】
４．周縁の処理品質：
実施例１〜５の真空ガラス製品には、周縁部にクラックなどの欠陥がなかった。
【０２８８】
５．シーリングキャップ：
実施例１〜５の製品の真空ガラスは、排気口またはシールキャップを塞いでいない。
【０２８９】
６．支持体：
実施例１の真空ガラスに関して、支持体は３０ｍｍ×３０ｍｍのアレイに、重なり合うことなく、欠落することなく配列され、整然と配列される。
【０２９０】
実施例２〜４、および６の真空ガラスに関して、支持体は４０ｍｍ×４０ｍｍのアレイに、重なり合うことなく、欠落することなく配列され、整然と配列される。
【０２９１】
実施例５の真空ガラスは支持体を有しない。
７．外観の品質：
実施例１〜５の真空ガラスの外観には、擦過傷、ブラスト、内部の汚れまたは亀裂はなかった。
【０２９２】
８．エッジシールの品質：
実施例１〜５の真空ガラス製品は、完全で平坦な溶接接合部を有しており、エッジシールの有効幅は５ｍｍよりも大きい。
【０２９３】
９．曲率：
実施例１〜３の真空ガラス製品は、その厚さの０．３％未満の曲率を有する。実施例４および５の真空ガラス製品は、サイズ要件を満たす曲率を有する。
【０２９４】
１０．表１を参照した透明領域の割合。
【０２９５】
【表１】
2020506861.tif 000003
【０２９６】
透明領域の割合は、透明領域の面積／全体の面積×１００％に等しい
実施例１〜４に関して、真空ガラスの厚さ方向に垂直な方向で透明度測定を行い、実施例５の透明度測定は、ガラス管の壁に垂直な方向において行った。
【０２９７】
１１．表２を参照したゲッタ含有量
【０２９８】
【表２】
2020506861.tif 000004
【０２９９】
１２．表３を参照した断熱性能試験
【０３００】
【表３】
2020506861.tif 000005
【０３０１】
１２ｂ．加えて、実施例１および比較例２の真空ガラス製品について、耐結露性試験を実施した。特に、実施例１および比較例２の真空ガラス製品を冷蔵庫の２つのガラス扉にし、冷蔵庫の温度を−２５℃に設定し、冷蔵庫の外部の温度を２５℃にした。冷蔵庫内の温度が−２℃に達すると、比較例２の真空ガラスには露が現れたが、実施例１の真空ガラスには露は現れなかった。冷蔵庫の温度が低下し続けると、冷蔵庫内の温度は−２５℃に達し、４８時間維持されたが、それでも、実施例１の真空ガラスには露は現れなかった。
【０３０２】
１２ｃ．真空ガラス製品の耐結露性をさまざまな量の組み込みゲッタで比較するために、実施例１によって教示されるように作成された真空ガラスのゲッタ含有量を調整した。具体的には、実施例１の４枚の真空ガラスにおいて使用されるゲッタの長さを調整した。４枚の真空ガラスを作製するために、全長が４８５ｍｍ、９７０ｍｍ、２９１０ｍｍ、および３８８０ｍｍのゲッタがそれぞれ４枚の真空ガラスに追加された。４枚の真空ガラスを同じ冷蔵庫の４つのガラスドアにし、冷蔵庫内の温度を−２２℃に設定し、冷蔵庫の外側の温度を２５℃にする。冷蔵庫内の温度が−１２℃に達すると、４８５ｍｍのゲッタストリップが入った真空ガラスに露が現れ始めた。冷蔵庫の温度が連続的に低下することによって、冷蔵庫内の温度が−２２℃に達すると、９７０ｍｍ、２９１０ｍｍ、および３８８０ｍｍのゲッタストリップを備えた真空ガラスに露は現れず、外向きの真空ガラスの表面はそれぞれ２３．４℃、２４℃、および２４℃であった。
【０３０３】
１３．表４を参照した遮音性能
【０３０４】
【表４】
2020506861.tif 000006
【０３０５】
実施例１〜３の真空ガラス製品の遮音性能は３０ｄＢを超える。
１４．耐照射性：表５を参照。
【０３０６】
【表５】
2020506861.tif 000007
【０３０７】
２００時間のＵＶ照射後、試験前後の真空ガラス製品の値Ｋの変動は３％以下である。
１５．表６を参照した、気候サイクル耐久性：
【０３０８】
【表６】
2020506861.tif 000008
【０３０９】
気候耐久性試験後、実施例１〜３の真空ガラス製品は破裂せず、試験前後の値Ｋの変化率は３％以下である。
【０３１０】
１６．表７を参照した高温および高湿度耐久性：
【０３１１】
【表７】
2020506861.tif 000009
【０３１２】
高温高湿耐久試験後、真空ガラス製品は割れず、試験前後の値Ｋの変動は３％以下である。
【０３１３】
本発明者が知るところでは、断熱性能または遮音性能は真空ガラスの真空度を直接反映する。国家規格「真空ガラス」（ＪＣ／Ｔ１０７９−２００８）によれば、断熱性能または遮音性能は、真空ガラスの品質を反映する重要な指標である。断熱性能試験（表３、耐結露性試験）または遮音性能試験（表４）に示すように、実施例１〜５の真空ガラス製品は、より優れた断熱性能および遮音性能を備えており、実施例１〜５の真空ガラス製品が、比較例１および比較例２よりも高い真空度を有する空洞５を有することを示している。
【０３１４】
耐照射性試験（表５）、気候サイクル耐久性試験（表６）および高温高湿耐久性試験（表７）を参照すると、実施例１〜５の真空ガラス製品は、耐照射性および耐久性が優れている。
【０３１５】
前述の開示されている実施形態の有利な効果の１つは、真空ガラスがゲッタを封止するためのエンクロージャを含まず、これによってゲッタの構造が大幅に簡素化し、ゲッタのコストが削減し、それによって真空ガラスの構造がさらに単純化し、真空ガラスのコストが低減することである。
【０３１６】
前述の開示されている実施形態のさらなる有利な効果は、ゲッタが非常に薄く、結果、空洞が非常に薄くなり、ガラス本体の完全性が維持されるようにガラス本体にゲッタを保持するための溝／開口を確保する必要がなくなることである。
【０３１７】
前述の開示された実施形態のまたさらなる有利な効果は、真空ガラスが排気口を有しないことである。排気口のない真空ガラスは、優れた外観、完全な表面、およびさらに加工するためのより良好な条件を備えている。上記の実施例の真空ガラスは、さまざまな用途のニーズを満たすために、合わせガラスまたはフィルムコーティングガラスなどの特別なガラスにさらに加工することができる。
【０３１８】
本発明者の知るところでは、空気中でゲッタは不動態化され、ゲッタの活性化とは、真空熱処理法によってゲッタがゲッタ特性を呈するようにすることを指す。前述の開示されている実施形態では、真空加熱の重要な機能は、ゲッタを活性化することである。
【０３１９】
本発明者の知るところでは、真空ガラスがシールされて炉から排出された後、真空ガラスの大面積および／または長時間の加熱により真空ガラスの真空度が損なわれ、真空ガラスは、不均一な加熱に起因するガラス自体の中の過度の内部応力に起因して、割れることさえあり得る。上記の開示されている実施形態における真空ガラスに関して、ゲッタ３は真空において加熱するステップにおいて活性化され、そのため、ゲッタの蒸発散、活性化または非閉塞化のプロセスを回避することができ、特に、高周波加熱、赤外線加熱、および他の方法を使用することによるゲッタの蒸発散、活性化または非閉塞化のプロセスを回避することができ、結果、プロセスステップが簡素化され、コストが削減される。さらに、上記実施形態では、より高い真空度を有する真空ガラス、特に、より優れた断熱性能および／または遮音性能を有する真空ガラスを得ることができる。
【０３２０】
本発明者の知るところでは、ガラス本体および／またはシーラント（例えば、封着ガラス）が、加熱されるとガスを放出し得る。実施例１〜５において、ゲッタ３の１つの機能は、真空ガラスの作製中、特に真空中の真空ガラスの加熱およびパッケージのプロセス中に、空洞（５）内の真空度を標準までに維持し、それにより真空ガラスの断熱性能および／または遮音性能を改善するために、空洞（５）に入る可能性のあるガスを吸収することである。
【０３２１】
本発明者の知るところでは、真空ガラスの作製中、特に真空中での真空ガラスの加熱およびパッケージのプロセス中に、空洞容積１ｃｍ３あたり０．１ｇを超える、例えば０．５ｇを超える、別の実施例として１ｇを超えるゲッタが追加される場合、空洞（５）に入る可能性のあるガスを効果的に吸収することができ、空洞（５）内の真空度を標準までに維持することができ、結果、真空ガラスの良好な断熱性能および／または遮音性能が得られる。
【０３２２】
本発明者の知るところでは、ガラス本体および／またはシーラント（例えば、封着ガラス）が、長い使用期間（例えば、１年〜５０年）の間に一定量のガスを放出する可能性がある。ゲッタ３のもう１つの機能は、空洞（５）の真空度を標準まで確保し、真空ガラスの耐久性をさらに改善するように、真空ガラスの使用中に空洞（５）に入る可能性のあるガスを継続的に吸収することである。
【０３２３】
上記で開示されている実施形態の真空ガラスによれば、ゲッタは排気口を通じて真空ガラス内に配置されておらず、ゲッタの大きさは排気口によって制限されない。真空ガラスの空洞の大きさに応じて、所望の量のゲッタを配置することができ、例えば、１ｇ／ｃｍ３以上のゲッタがその中に配置される。
【０３２４】
前述の開示されている実施形態における真空ガラス内のゲッタは、非蒸発性ゲッタである。非蒸発性ゲッタは、それ自体を蒸発させるために高周波加熱を必要とせずに使用することができ、そのため、ガラス本体の表面に金属膜が形成されず、そのため、真空ガラスの透明性への影響はほとんどない。得られる真空ガラスの透明領域の割合は比較的高い。
【０３２５】
製造精度の問題に起因して、真空ガラスを作製するためのガラス板の厚さは完全に均一ではない場合があり、いくらかの起伏がある場合があり、さらに、支持体の高さが完全に均一ではない場合があり、いくらかの起伏がある場合がある。支持体が剛性である場合、真空ガラスを組み立てた後、一部の支持体は高さが不十分なために両側でガラスを支持することができない可能性があり、そのため、これらの支持体は、その両側においてガラスからの押し出し力が失われることに起因してその位置に固定することができず、そのため変位が発生する可能性があり、真空ガラスに不均一な応力が生じ、真空ガラスの美観および安全性にさらに影響する。
【０３２６】
上記の問題は、本発明による弾性支持体を使用することにより解決することができ、弾性支持体は、各支持体が真空ガラスを良好に支持するように、弾性変形により異なるサイズの空間高さに適応することができる。さらに、金属材料（例えば、銅、アルミニウム、鋼またはクロム）から作成されている支持体は、耐熱性に優れており、真空ガラスの作製中の加熱によって弾性が失われることはない。
【０３２７】
最後に、上記の実施例は、本発明を限定するのではなく、本発明の技術的解決策を例示するものに過ぎないことに留意されたい。好ましい実施例を参照して本発明を詳細に説明してきたが、本発明が属する分野の当業者は、依然として本発明の特定の実施例に修正を加えることができること、または、技術的特徴の一部に対して同等の置換を依然として行うことができることを理解すべきであり、すべてのこれらの修正および同等の置換は、本発明によって請求される技術的解決策の範囲内にあるものとする。 
【図１】
2020506861.tif 000010
【図２】
2020506861.tif 000011
【図３】
2020506861.tif 000012
【図４】
2020506861.tif 000013
【図５】
2020506861.tif 000014
【図６】
2020506861.tif 000015
【図７】
2020506861.tif 000016
【図８】
2020506861.tif 000017
【図９】
2020506861.tif 000018
【図１０】
2020506861.tif 000019
【図１１】
2020506861.tif 000020
【図１２】
2020506861.tif 000021
【図１３】
2020506861.tif 000022
【図１４】
2020506861.tif 000023
【国際調査報告】
2020506861.tif 000024
2020506861.tif 000025
2020506861.tif 000026
2020506861.tif 000027